"下記iの遷移金属化合物および下記iiの遷移金属化合物からなるオレフィン重合用触媒成分、活性化用助触媒成分、ならびに有機アルミニウム化合物を接触させて得られるエチレンとα-オレフィンとの重合用触媒。i:シクロペンタジエン形アニオン骨格を有する基を2個有し、かつ、このシクロペンタジエン形アニオン骨格を有する基が直接または架橋基を介して互いに結合しており、中心金属がハフニウムである遷移金属化合物。ii:置換基を持つシクロペンタジエン形アニオン骨格を有する基を2個有し、かつ、このシクロペンタジエン形アニオン骨格を有する基が互いに結合しておらず、中心金属がジルコニウムである遷移金属化合物。iの遷移金属化合物は下記式[4]で表される請求項1記載の重合用触媒。L22HfX12[4]式中、L2はη5-インデニル基またはη5-アルキル置換インデニル基であり、2つのL2は同じでも、異なっていてもよく、2つのL2は炭素原子を含有する残基を介して連結される。X1はハロゲン原子、炭化水素基または炭化水素オキシ基を表す。iiの遷移金属化合物は下記式[5]で表される請求項1または2記載の重合用触媒。L32ZrX22[5]式中、L3はη5-アルキル置換シクロペンタジエニル基であり、二つのL3は架橋されていない。X2はハロゲン原子、炭化水素基または炭化水素オキシ基を表す。請求項1~3のいずれかに記載の重合用触媒を用いるエチレンとα-オレフィンとの共重合体の製造方法。本発明の目的は、溶融張力が高く加工性に優れる付加重合体の製造に用いられる付加重合用触媒成分および付加重合用触媒、ならびに溶融張力が高く加工性に優れる付加重合体の製造方法を提供することにある。本発明のさらなる目的は、溶融張力が高く加工性に優れる付加重合体を製造するための遷移金属化合物の用途を提供することにある。本発明は、下下記iの遷移金属化合物および下記iiの遷移金属化合物からなるオレフィン重合用触媒成分、活性化用助触媒成分、ならびに有機アルミニウム化合物を接触させて得られるエチレンとα-オレフィンとの重合用触媒にかかるものである。i:シクロペンタジエン形アニオン骨格を有する基を2個有し、かつ、このシクロペンタジエン形アニオン骨格を有する基が直接または架橋基を介して互いに結合しており、中心金属がハフニウムである遷移金属化合物。ii:置換基を持つシクロペンタジエン形アニオン骨格を有する基を2個有し、かつ、このシクロペンタジエン形アニオン骨格を有する基が互いに結合しておらず、中心金属がジルコニウムである遷移金属化合物。また、上記のエチレンとα-オレフィンとの重合用触媒を用いるエチレンとα-オレフィンとの共重合体の製造方法にかかるものである。以下、本発明をさらに詳細に説明する。本発明によれば、溶融張力が高く加工性に優れる付加重合体の製造に用いられる付加重合用触媒成分および付加重合用触媒、ならびに溶融張力が高く加工性に優れる付加重合体の製造方法が提供される。さらに本発明によれば、溶融張力が高く加工性に優れる付加重合体を製造するための遷移金属化合物の用途が提供される。上記iまたはiiの遷移金属化合物のシクロペンタジエン形アニオン骨格を有する基以降においてはCp基と略すことがある。としては、η5-置換シクロペンタジエニル基、η5-置換インデニル基、η5-置換フルオレニル基などが挙げられる。具体的に例示すれば、η5-シクロペンタジエニル基、η5-メチルシクロペンタジエニル基、η5-エチルシクロペンタジエニル基、η5-プロピルシクロペンタジエニル基、η5-ブチルシクロペンタジエニル基、η5-ヘキシルシクロペンタジエニル基、η5-オクチルシクロペンタジエニル基、η5-ジメチルシクロペンタジエニル基、η5-ブチルメチルシクロペンタジエニル基、η5-メチルプロピルシクロペンタジエニル基、η5-ジエチルシクロペンタジエニル基、η5-トリメチルシクロペンタジエニル基、η5-テトラメチルシクロペンタジエニル基、η5-ペンタメチルシクロペンタジエニル基、η5-インデニル基、η5-4,5,6,7-テトラヒドロインデニル基、η5-メチルインデニル基、η5-ブチルインデニル基、η5-ジメチルインデニル基、η5-トリメチルインデニル基、η5-メチルプロピルインデニル基、η5-4,5-ベンズインデニル基、η5-メチル-4,5-ベンズインデニル基、η5-フェニルインデニル基、η5-メチルフェニルインデニル基、η5-メチルナフチルインデニル基、η5-フルオレニル基、η5-ジメチルフルオレニル基、η5-ジブチルフルオレニル基、およびこれらの置換体等が挙げられる。なお、本明細書においては、遷移金属化合物の名称についてはη5-を省略することがある。なお、上記例示において、η5-シクロペンタジエニル基の二置換体、三置換体は置換基の位置により多くの組合せが存在するが、その全ての組合せを含む。また、η5-インデニル基およびη5-フルオレニル基の置換体も同様に全ての組合せを含む。またプロピル、ブチルなどのアルキル基は、n-、i-、sec-、tert-などの異性体を含む。上記iiの遷移金属化合物のシクロペンタジエン形アニオン骨格を有する基は、置換基を有するそれである。かかる置換基を有するシクロペンタジエン形アニオン骨格を有する基としては、η5-置換シクロペンタジエニル基、η5-置換インデニル基、η5-置換フルオレニル基などが挙げられ、具体例としては、上記のシクロペンタジエン形アニオン骨格を有する基のうち、η5-シクロペンタジエニル基以外のものが挙げられる。上記iまたはiiの遷移金属化合物はかかるCp基を2個有する。そして上記iの遷移金属化合物においては、それら2個のCp基が直接または架橋基を介して互いに結合しており、上記iiの遷移金属化合物においては、それら2個のCp基は互いに結合していない。上記iの遷移金属化合物において2個のCp基は、架橋基を介して互いに結合していることが好ましい。かかる架橋基としては2個のCp基同士を架橋する架橋基が多く知られており、中でも、炭素原子、ケイ素原子、窒素原子、酸素原子、硫黄原子もしくはリン原子を含有する残基が好ましい。かかる残基として好ましくは、2つのCp基と結合する原子が炭素原子、ケイ素原子、窒素原子、酸素原子、硫黄原子および/またはリン原子である2価の残基であり、さらに好ましくは、2つのCp基と結合する原子が炭素原子、ケイ素原子、窒素原子、酸素原子、硫黄原子および/またはリン原子であり、2つのCp基と結合する原子間の最小原子数が3以下の2価の残基これには2つのCp基と結合する原子が単一の場合を含む。である。具体的には、エチレン基、プロピレン基等のアルキレン基、ジメチルメチレン基、ジフェニルメチレン基などの置換アルキレン基、またはシリレン基、ジメチルシリレン基、ジフェニルシリレン基、テトラメチルジシリレン基などの置換シリレン基、または窒素原子、酸素原子、硫黄原子、リン原子などのヘテロ原子などが挙げられ、特に好ましくはメチレン基、エチレン基、ジメチルメチレン基イソプロピリデン基、ジメチルシリレン基、ジエチルシリレン基またはジフェニルシリレン基である。上記iの遷移金属化合物としては、下記一般式[4]で表される遷移金属化合物が好ましい。L22HfX12[4]式中、L2はシクロペンタジエン形アニオン骨格を有する基であり、2つのL2は同じでも、異なっていてもよく、2つのL2は直接または炭素原子、ケイ素原子、窒素原子、酸素原子、硫黄原子もしくはリン原子を含有する残基を介して連結される。X1はハロゲン原子、炭化水素基または炭化水素オキシ基を表す。L2におけるシクロペンタジエン形アニオン骨格を有する基は既に説明した通りであり、中でも、η5-インデニル基またはη5-アルキル置換インデニル基が好ましい。一般式[4]における2つのL2は、直接または炭素原子、ケイ素原子、窒素原子、酸素原子、硫黄原子もしくはリン原子を含有する残基を介して連結される。かかる残基については既に説明した通りであり、一般式[4]で表される遷移金属化合物として好ましくは、2つのL2が炭素原子、ケイ素原子、窒素原子、酸素原子、硫黄原子もしくはリン原子を含有する残基を介して連結されている遷移金属化合物である。一般式[4]におけるX1はハロゲン原子、炭化水素基または炭化水素オキシ基である。ハロゲン原子の具体例としてフッ素原子、塩素原子、臭素原子、ヨウ素原子が挙げられる。ここでいう炭化水素基としてはシクロペンタジエン形アニオン骨格を有する基を含まない。ここでいう炭化水素基としてはアルキル基、アラルキル基やアリール基等が挙げられ、好ましくは、炭素原子数1~20のアルキル基、炭素原子数7~20のアラルキル基または炭素原子数6~20のアリール基が好ましい。炭素原子数1~20のアルキル基としては、例えばメチル基、エチル基、n-プロピル基、イソプロピル基、n-ブチル基、sec-ブチル基、tert-ブチル基、イソブチル基、n-ペンチル基、ネオペンチル基、アミル基、n-ヘキシル基、n-オクチル基、n-デシル基、n-ドデシル基、n-ペンタデシル基、n-エイコシル基などが挙げられ、より好ましくはメチル基、エチル基、イソプロピル基、tert-ブチル基、イソブチル基またはアミル基である。これらのアルキル基はいずれも、フッ素原子、塩素原子、臭素原子、ヨウ素原子などのハロゲン原子で置換されていてもよい。ハロゲン原子で置換された炭素原子数1~10のアルキル基としては、例えばフルオロメチル基、トリフルオロメチル基、クロロメチル基、トリクロロメチル基、フルオロエチル基、ペンタフルオロエチル基、パーフルオロプロピル基、パーフルオロブチル基、パーフルオロヘキシル基、パーフルオロオクチル基、パークロロプロピル基、パークロロブチル基、パーブロモプロピル基などが挙げられる。またこれらのアルキル基はいずれも、メトキシ基、エトキシ基等のアルコキシ基、フェノキシ基などのアリールオキシ基またはベンジルオキシ基などのアラルキルオキシ基などで一部が置換されていてもよい。炭素原子数7~20のアラルキル基としては、例えばベンジル基、2-メチルフェニルメチル基、3-メチルフェニルメチル基、4-メチルフェニルメチル基、2,3-ジメチルフェニルメチル基、2,4-ジメチルフェニルメチル基、2,5-ジメチルフェニルメチル基、2,6-ジメチルフェニルメチル基、3,4-ジメチルフェニルメチル基、3,5-ジメチルフェニルメチル基、2,3,4-トリメチルフェニルメチル基、2,3,5-トリメチルフェニルメチル基、2,3,6-トリメチルフェニルメチル基、3,4,5-トリメチルフェニルメチル基、2,4,6-トリメチルフェニルメチル基、2,3,4,5-テトラメチルフェニルメチル基、2,3,4,6-テトラメチルフェニルメチル基、2,3,5,6-テトラメチルフェニルメチル基、ペンタメチルフェニルメチル基、エチルフェニルメチル基、n-プロピルフェニルメチル基、イソプロピルフェニルメチル基、n-ブチルフェニルメチル基、sec-ブチルフェニルメチル基、tert-ブチルフェニルメチル基、n-ペンチルフェニルメチル基、ネオペンチルフェニルメチル基、n-ヘキシルフェニルメチル基、n-オクチルフェニルメチル基、n-デシルフェニルメチル基、n-ドデシルフェニルメチル基、ナフチルメチル基、アントラセニルメチル基などが挙げられ、より好ましくはベンジル基である。これらのアラルキル基はいずれも、フッ素原子、塩素原子、臭素原子、ヨウ素原子などのハロゲン原子、メトキシ基、エトキシ基等のアルコキシ基、フェノキシ基などのアリールオキシ基またはベンジルオキシ基などのアラルキルオキシ基などで一部が置換されていてもよい。炭素原子数6~20のアリール基としては、例えばフェニル基、2-トリル基、3-トリル基、4-トリル基、2,3-キシリル基、2,4-キシリル基、2,5-キシリル基、2,6-キシリル基、3,4-キシリル基、3,5-キシリル基、2,3,4-トリメチルフェニル基、2,3,5-トリメチルフェニル基、2,3,6-トリメチルフェニル基、2,4,6-トリメチルフェニル基、3,4,5-トリメチルフェニル基、2,3,4,5-テトラメチルフェニル基、2,3,4,6-テトラメチルフェニル基、2,3,5,6-テトラメチルフェニル基、ペンタメチルフェニル基、エチルフェニル基、n-プロピルフェニル基、イソプロピルフェニル基、n-ブチルフェニル基、sec-ブチルフェニル基、tert-ブチルフェニル基、n-ペンチルフェニル基、ネオペンチルフェニル基、n-ヘキシルフェニル基、n-オクチルフェニル基、n-デシルフェニル基、n-ドデシルフェニル基、n-テトラデシルフェニル基、ナフチル基、アントラセニル基などが挙げられ、より好ましくはフェニル基である。これらのアリール基はいずれも、フッ素原子、塩素原子、臭素原子、ヨウ素原子などのハロゲン原子、メトキシ基、エトキシ基等のアルコキシ基、フェノキシ基などのアリールオキシ基またはベンジルオキシ基などのアラルキルオキシ基などで一部が置換されていてもよい。またここでいう炭化水素オキシ基としてはアルコキシ基、アラルキルオキシ基やアリールオキシ基等が挙げられ、好ましくは、炭素原子数1~20のアルコキシ基、炭素原子数7~20のアラルキルオキシ基または炭素原子数6~20のアリールオキシ基が好ましい。炭素原子数1~20のアルコキシ基としては、例えばメトキシ基、エトキシ基、n-プロポキシ基、イソプロポキシ基、n-ブトキシ基、sec-ブトキシ基、tert-ブトキシ基、n-ペントキシ基、ネオペントキシ基、n-ヘキソキシ基、n-オクトキシ基、n-ドデソキシ基、n-ペンタデソキシ基、n-イコソキシ基などが挙げられ、より好ましくはメトキシ基、エトキシ基、イソプロポキシ基、またはtert-ブトキシ基である。これらのアルコキシ基はいずれも、フッ素原子、塩素原子、臭素原子、ヨウ素原子などのハロゲン原子、メトキシ基、エトキシ基等のアルコキシ基、フェノキシ基などのアリールオキシ基またはベンジルオキシ基などのアラルキルオキシ基などで一部が置換されていてもよい。炭素原子数7~20のアラルキルオキシ基としては、例えばベンジルオキシ基、2-メチルフェニルメトキシ基、3-メチルフェニルメトキシ基、4-メチルフェニルメトキシ基、2、3-ジメチルフェニルメトキシ基、2、4-ジメチルフェニルメトキシ基、2、5-ジメチルフェニルメトキシ基、2、6-ジメチルフェニルメトキシ基、3,4-ジメチルフェニルメトキシ基、3,5-ジメチルフェニルメトキシ基、2,3,4-トリメチルフェニルメトキシ基、2,3,5-トリメチルフェニルメトキシ基、2,3,6-トリメチルフェニルメトキシ基、2,4,5-トリメチルフェニルメトキシ基、2,4,6-トリメチルフェニルメトキシ基、3,4,5-トリメチルフェニルメトキシ基、2,3,4,5-テトラメチルフェニルメトキシ基、2,3,4,6-テトラメチルフェニルメトキシ基、2,3,5,6-テトラメチルフェニルメトキシ基、ペンタメチルフェニルメトキシ基、エチルフェニルメトキシ基、n-プロピルフェニルメトキシ基、イソプロピルフェニルメトキシ基、n-ブチルフェニルメトキシ基、sec-ブチルフェニルメトキシ基、tert-ブチルフェニルメトキシ基、n-ヘキシルフェニルメトキシ基、n-オクチルフェニルメトキシ基、n-デシルフェニルメトキシ基、ナフチルメトキシ基、アントラセニルメトキシ基などが挙げられ、より好ましくはベンジルオキシ基である。これらのアラルキルオキシ基はいずれも、フッ素原子、塩素原子、臭素原子、ヨウ素原子などのハロゲン原子、メトキシ基、エトキシ基等のアルコキシ基、フェノキシ基などのアリールオキシ基またはベンジルオキシ基などのアラルキルオキシ基などで一部が置換されていてもよい。炭素原子数6~20のアリールオキシ基としては、例えばフェノキシ基、2-メチルフェノキシ基、3-メチルフェノキシ基、4-メチルフェノキシ基、2、3-ジメチルフェノキシ基、2、4-ジメチルフェノキシ基、2、5-ジメチルフェノキシ基、2、6-ジメチルフェノキシ基、3,4-ジメチルフェノキシ基、3,5-ジメチルフェノキシ基、2-tert-ブチル-3-メチルフェノキシ基、2-tert-ブチル-4-メチルフェノキシ基、2-tert-ブチル-5-メチルフェノキシ基、2-tert-ブチル-6-メチルフェノキシ基、2,3,4-トリメチルフェノキシ基、2,3,5-トリメチルフェノキシ基、2,3,6-トリメチルフェノキシ基、2,4,5-トリメチルフェノキシ基、2,4,6-トリメチルフェノキシ基、2-tert-ブチル-3,4-ジメチルフェノキシ基、2-tert-ブチル-3,5-ジメチルフェノキシ基、2-tert-ブチル-3,6-ジメチルフェノキシ基、2,6-ジ-tert-ブチル-3-メチルフェノキシ基、2-tert-ブチル-4,5-ジメチルフェノキシ基、2,6-ジ-tert-ブチル-4-メチルフェノキシ基、3,4,5-トリメチルフェノキシ基、2,3,4,5-テトラメチルフェノキシ基、2-tert-ブチル-3,4,5-トリメチルフェノキシ基、2,3,4,6-テトラメチルフェノキシ基、2-tert-ブチル-3,4,6-トリメチルフェノキシ基、2,6-ジ-tert-ブチル-3,4-ジメチルフェノキシ基、2,3,5,6-テトラメチルフェノキシ基、2-tert-ブチル-3,5,6-トリメチルフェノキシ基、2,6-ジ-tert-ブチル-3,5-ジメチルフェノキシ基、ペンタメチルフェノキシ基、エチルフェノキシ基、n-プロピルフェノキシ基、イソプロピルフェノキシ基、n-ブチルフェノキシ基、sec-ブチルフェノキシ基、tert-ブチルフェノキシ基、n-ヘキシルフェノキシ基、n-オクチルフェノキシ基、n-デシルフェノキシ基、n-テトラデシルフェノキシ基、ナフトキシ基、アントラセノキシ基などが挙げられる。これらのアリールオキシ基はいずれも、フッ素原子、塩素原子、臭素原子、ヨウ素原子などのハロゲン原子、メトキシ基、エトキシ基等のアルコキシ基、フェノキシ基などのアリールオキシ基またはベンジルオキシ基などのアラルキルオキシ基などで一部が置換されていてもよい。Xとしてより好ましくは塩素原子、メチル基、エチル基、n-プロピル基、イソプロピル基、n-ブチル基、メトキシ基、エトキシ基、n-プロポキシ基、イソプロポキシ基、n-ブトキシ基、トリフルオロメトキシ基、フェニル基、フェノキシ基、2,6-ジ-tert-ブチルフェノキシ基、3,4,5-トリフルオロフェノキシ基、ペンタフルオロフェノキシ基、2,3,5,6-テトラフルオロ-4-ペンタフルオロフェニルフェノキシ基またはベンジル基である。上記一般式[4]で表される遷移金属化合物の具体例としては、エチレンビスシクロペンタジエニルハフニウムジクロライド、エチレンビスメチルシクロペンタジエニルハフニウムジクロライド、エチレンビスエチルシクロペンタジエニルハフニウムジクロライド、エチレンビスプロピルシクロペンタジエニルハフニウムジクロライド、エチレンビスブチルシクロペンタジエニルハフニウムジクロライド、エチレンビスヘキシルシクロペンタジエニルハフニウムジクロライド、エチレンビスオクチルシクロペンタジエニルハフニウムジクロライド、エチレンビスジメチルシクロペンタジエニルハフニウムジクロライド、エチレンビスジエチルシクロペンタジエニルハフニウムジクロライド、エチレンビスエチルメチルシクロペンタジエニルハフニウムジクロライド、エチレンビスブチルメチルシクロペンタジエニルハフニウムジクロライド、エチレンビストリメチルシクロペンタジエニルハフニウムジクロライド、エチレンビステトラメチルシクロペンタジエニルハフニウムジクロライド、エチレンビスインデニルハフニウムジクロライド、エチレンビスメチルインデニルハフニウムジクロライド、エチレンビス4,5,6,7-テトラヒドロインデニルハフニウムジクロライド、エチレンビスフェニルインデニルハフニウムジクロライド、エチレンビスフルオレニルハフニウムジクロライド、エチレンシクロペンタジエニルテトラメチルシクロペンタジエニルハフニウムジクロライド、エチレンシクロペンタジエニルインデニルハフニウムジクロライド、エチレンメチルシクロペンタジエニルインデニルハフニウムジクロライド、エチレンエチルシクロペンタジエニルインデニルハフニウムジクロライド、エチレンプロピルシクロペンタジエニルインデニルハフニウムジクロライド、エチレンブチルシクロペンタジエニルインデニルハフニウムジクロライド、エチレンヘキシルシクロペンタジエニルインデニルハフニウムジクロライド、エチレンオクチルシクロペンタジエニルインデニルハフニウムジクロライド、エチレンテトラメチルシクロペンタジエニルインデニルハフニウムジクロライド、エチレンシクロペンタジエニルフルオレニルハフニウムジクロライド、エチレンメチルシクロペンタジエニルフルオレニルハフニウムジクロライド、エチレンテトラメチルシクロペンタジエニルフルオレニルハフニウムジクロライド、エチレンエチルシクロペンタジエニルフルオレニルハフニウムジクロライド、エチレンプロピルシクロペンタジエニルフルオレニルハフニウムジクロライド、エチレンブチルシクロペンタジエニルフルオレニルハフニウムジクロライド、エチレンヘキシルシクロペンタジエニルフルオレニルハフニウムジクロライド、エチレンオクチルシクロペンタジエニルフルオレニルハフニウムジクロライド、エチレンインデニルフルオレニルハフニウムジクロライドなどや、これらの化合物のエチレンをイソプロピリデン、ジメチルシリレン、ジエチルシリレン、ジフェニルシリレン、またはジメトキシシリレンに変更した化合物、ジクロライドをジフルオライド、ジブロマイド、ジアイオダイド、ジメチル、ジエチル、ジイソプロピル、ジメトキシド、ジエトキシド、ジプロポキシド、ジブトキシド、ビストリフルオロメトキシド、ジフェニル、ジフェノキシド、ビス2,6-ジ-tert-ブチルフェノキシド、ビス3,4,5-トリフルオロフェノキシド、ビスペンタフルオロフェノキシド、ビス2,3,5,6-テトラフルオロ-4-ペンタフルオロフェニルフェノキシド、またはジベンジルに変更した化合物などを例示することができる。なお、上記例示において、η5-シクロペンタジエニル基の一置換体は、2-位および3-位の置換体を含み、二置換体は2,3-位、2,4-位、2,5-位および3,5-位の置換体を含み、三置換体は2,3,4-位および2,3,5-位の置換体を含む。η5-インデニル基の置換体も同様に、架橋基が1-位の場合、一置換体であれば、2-位、3-位、4-位、5-位、6-位および7-位の置換体を含み、架橋位が1-位以外でも同様に全ての組合せを含む。また、二置換体以上も同様に、置換基および架橋位の全ての組合せを含む。また、η5-フルオレニル基の置換体も同様に置換基および架橋位の全ての組合せを含む。またプロピル、ブチルなどのアルキル基は、n-、i-、sec-、tert-などの異性体を含む。また特に表記が無い場合、プロポキシ、ブトキシなどのアルコキシ基は、n-、i-、sec-、tert-などの異性体を含む。また、これらの錯体は2種類以上使用しても良い。上記iiの遷移金属化合物としては、下記一般式[5]で表される遷移金属化合物が好ましい。L32M2X22[5]式中、M2はチタン原子またはジルコニウム原子であり、L3は置換基を持つシクロペンタジエン形アニオン骨格を有する基であり、二つのL3は架橋されていない。X2はハロゲン原子、炭化水素基または炭化水素オキシ基を表す。L3における置換基を持つシクロペンタジエン形アニオン骨格を有する基は既に説明した通りであり、中でも、η5-アルキル置換シクロペンタジエニル基が好ましい。一般式[5]における2つのL3は架橋されていない。一般式[5]におけるX2はハロゲン原子、炭化水素基または炭化水素オキシ基であり、上記一般式[4]におけるX1と同様である。上記一般式[5]で表される遷移金属化合物の具体例としては、ビスメチルシクロペンタジエニルチタンジクロライド、ビスエチルシクロペンタジエニルチタンジクロライド、ビスプロピルシクロペンタジエニルチタンジクロライド、ビスブチルシクロペンタジエニルチタンジクロライド、ビスヘキシルシクロペンタジエニルチタンジクロライド、ビスオクチルシクロペンタジエニルチタンジクロライド、ビスジメチルシクロペンタジエニルチタンジクロライド、ビスジエチルシクロペンタジエニルチタンジクロライド、ビスエチルメチルシクロペンタジエニルチタンジクロライド、ビスメチルブチルシクロペンタジエニルチタンジクロライド、ビストリメチルシクロペンタジエニルチタンジクロライド、ビステトラメチルシクロペンタジエニルチタンジクロライド、ビスペンタメチルシクロペンタジエニルチタンジクロライド、ビスインデニルチタンジクロライド、ビスメチルインデニルチタンジクロライド、ビスフェニルインデニルチタンジクロライド、ビスメチルフルオレニルチタンジクロライド、メチルシクロペンタジエニルインデニルチタンジクロライド、エチルシクロペンタジエニルインデニルチタンジクロライド、プロピルシクロペンタジエニルインデニルチタンジクロライド、ブチルシクロペンタジエニルインデニルチタンジクロライド、ヘキシルシクロペンタジエニルインデニルチタンジクロライド、オクチルシクロペンタジエニルインデニルチタンジクロライド、テトラメチルシクロペンタジエニルインデニルチタンジクロライド、メチルシクロペンタジエニルフルオレニルチタンジクロライド、テトラメチルシクロペンタジエニルフルオレニルチタンジクロライド、エチルシクロペンタジエニルフルオレニルチタンジクロライド、プロピルシクロペンタジエニルフルオレニルチタンジクロライド、ブチルシクロペンタジエニルフルオレニルチタンジクロライド、ヘキシルシクロペンタジエニルフルオレニルチタンジクロライド、オクチルシクロペンタジエニルフルオレニルチタンジクロライド、ペンタメチルシクロペンタジエニルフルオレニルチタンジクロライド、インデニルフルオレニルチタンジクロライドなどや、これらの化合物のチタンをジルコニウムに変更した化合物、ジクロライドをジフルオライド、ジブロマイド、ジアイオダイド、ジメチル、ジエチル、ジイソプロピル、ジメトキシド、ジエトキシド、ジプロポキシド、ジブトキシド、ビストリフルオロメトキシド、ジフェニル、ジフェノキシド、ビス2,6-ジ-tert-ブチルフェノキシド、ビス3,4,5-トリフルオロフェノキシド、ビスペンタフルオロフェノキシド、ビス2,3,5,6-テトラフルオロ-4-ペンタフルオロフェニルフェノキシド、またはジベンジルに変更した化合物などを例示することができる。なお、上記例示において、η5-シクロペンタジエニル基の二置換体は1,2-位および1,3-位の置換体を含み、三置換体は1,2,3-位および1,2,4-位の置換体を含む。η5-インデニル基の置換体も同様に、一置換体であれば1-位、2-位、4-位および5-位の置換体およびその対称体を含み、二置換体以上も全ての組合せを含む。また、η5-フルオレニル基の置換体も同様に全ての組合せを含む。またプロピル、ブチルなどのアルキル基は、n-、i-、sec-、tert-などの異性体を含む。また特に表記が無い場合、プロポキシ、ブトキシなどのアルコキシ基は、n-、i-、sec-、tert-などの異性体を含む。また、これらの錯体は2種類以上使用しても良い。上記説明した本発明の遷移金属化合物の混合物は、付加重合可能なモノマーの単独重合または二種以上の付加重合可能なモノマーの共重合により付加重合体を製造するに際して、付加重合用触媒成分として使用される。付加重合用触媒としては、上記の本発明の遷移金属化合物からなる付加重合用触媒成分および活性化用助触媒成分を接触させて得られる付加重合用触媒が用いられる。かかる活性化用助触媒成分は、上記の本発明の遷移金属化合物からなる付加重合用触媒成分を活性化させ、付加重合可能とするものであれば特に制限はないが、下記Bおよび/または下記Cが好ましい。即ち、本発明で用いられる付加重合用触媒として好ましくは、上記の本発明の遷移金属化合物からなる付加重合用触媒成分Aと、下記Bおよび/または下記Cとを接触させて得られる付加重合用触媒である。B:下記B1~B3から選ばれる1種以上のアルミニウム化合物B1一般式E1aAlZ3aで示される有機アルミニウム化合物B2一般式{-AlE2-O-}bで示される構造を有する環状のアルミノキサンB3一般式E3{-AlE3-O-}cAlE32で示される構造を有する線状のアルミノキサン但し、E1、E2およびE3は、それぞれ炭化水素基であり、全てのE1、全てのE2および全てのE3は同じであっても異なっていても良い。Zは水素原子またはハロゲン原子を表し、全てのZは同じであっても異なっていても良い。aは0<a≦3を満足する数を、bは2以上の整数を、cは1以上の整数を表す。C:下記C1~C3から選ばれる1種以上のホウ素化合物C1一般式BQ1Q2Q3で表されるホウ素化合物、C2一般式GBQ1Q2Q3Q4で表されるホウ素化合物、C3一般式L-HBQ1Q2Q3Q4で表されるホウ素化合物但し、Bは3価の原子価状態のホウ素原子であり、Q1~Q4はハロゲン原子、炭化水素基、ハロゲン化炭化水素基、置換シリル基、アルコキシ基または2置換アミノ基であり、それらは同じであっても異なっていても良い。Gは無機または有機のカチオンであり、Lは中性ルイス塩基であり、L-Hはブレンステッド酸である。以下、かかる付加重合用触媒についてさらに詳しく説明する。Bアルミニウム化合物前記アルミニウム化合物Bは、下記B1~B3から選ばれる1種以上のアルミニウム化合物である。B1一般式E1aAlZ3aで示される有機アルミニウム化合物B2一般式{-AlE2-O-}bで示される構造を有する環状のアルミノキサンB3一般式E3{-AlE3-O-}cAlE32で示される構造を有する線状のアルミノキサン但し、E1、E2、およびE3は、それぞれ炭化水素基であり、全てのE1、全てのE2および全てのE3は同じであっても異なっていても良い。Zは水素原子またはハロゲン原子を表し、全てのZは同じであっても異なっていても良い。aは0<a≦3を満足する数を、bは2以上の整数を、cは1以上の整数を表す。E1、E2、またはE3における炭化水素基としては、炭素数1~8の炭化水素基が好ましく、アルキル基がより好ましい。一般式E1aAlZ3aで示される有機アルミニウム化合物B1の具体例としては、トリメチルアルミニウム、トリエチルアルミニウム、トリプロピルアルミニウム、トリイソブチルアルミニウム、トリヘキシルアルミニウム、トリオクチルアルミニウム等のトリアルキルアルミニウム;ジメチルアルミニウムクロライド、ジエチルアルミニウムクロライド、ジプロピルアルミニウムクロライド、ジイソブチルアルミニウムクロライド、ジヘキシルアルミニウムクロライド等のジアルキルアルミニウムクロライド;メチルアルミニウムジクロライド、エチルアルミニウムジクロライド、プロピルアルミニウムジクロライド、イソブチルアルミニウムジクロライド、ヘキシルアルミニウムジクロライド等のアルキルアルミニウムジクロライド;ジメチルアルミニウムハイドライド、ジエチルアルミニウムハイドライド、ジプロピルアルミニウムハイドライド、ジイソブチルアルミニウムハイドライド、ジヘキシルアルミニウムハイドライド等のジアルキルアルミニウムハイドライド等を例示することができる。好ましくはトリアルキルアルミニウムであり、より好ましくはトリメチルアルミニウム、トリエチルアルミニウム、トリノルマルブチルアルミニウム、トリイソブチルアルミニウム、トリノルマルヘキシルアルミニウムまたはトリノルマルオクチルアルミニウムであり、特に好ましくはトリイソブチルアルミニウムまたはトリノルマルオクチルアルミニウムである。一般式{-AlE2-O-}bで示される構造を有する環状のアルミノキサンB2、一般式E3{-AlE3-O-}cAlE32で示される構造を有する線状のアルミノキサンB3における、E2、E3の具体例としては、メチル基、エチル基、ノルマルプロピル基、イソプロピル基、ノルマルブチル基、イソブチル基、ノルマルペンチル基、ネオペンチル基等のアルキル基を例示することができる。bは2以上の整数であり、cは1以上の整数である。好ましくは、E2およびE3はメチル基、またはイソブチル基であり、bは2~40、cは1~40である。上記のアルミノキサンは各種の方法で作られる。その方法については特に制限はなく、公知の方法に準じて作ればよい。例えば、トリアルキルアルミニウム例えば、トリメチルアルミニウムなどを適当な有機溶媒ベンゼン、トルエン、脂肪族炭化水素などに溶かした溶液を水と接触させて作る。また、トリアルキルアルミニウム例えば、トリメチルアルミニウムなどを結晶水を含んでいる金属塩例えば、硫酸銅水和物などに接触させて作る方法が例示できる。このような方法で作られたアルミノキサンは通常、環状のアルミノキサンと線状のアルミノキサンとの混合物になっていると考えられる。Cホウ素化合物前記ホウ素化合物Cとしては、C1一般式BQ1Q2Q3で表されるホウ素化合物、C2一般式GBQ1Q2Q3Q4で表されるホウ素化合物、C3一般式L-HBQ1Q2Q3Q4で表されるホウ素化合物から選ばれる1種以上のホウ素化合物を用いる。一般式BQ1Q2Q3で表されるホウ素化合物C1において、Bは3価の原子価状態のホウ素原子であり、Q1~Q3はハロゲン原子、炭化水素基、ハロゲン化炭化水素基、置換シリル基、アルコキシ基または2置換アミノ基であり、それらは同じであっても異なっていても良い。Q1~Q3は好ましくは、ハロゲン原子、1~20個の炭素原子を含む炭化水素基、1~20個の炭素原子を含むハロゲン化炭化水素基、1~20個の炭素原子を含む置換シリル基、1~20個の炭素原子を含むアルコキシ基または2~20個の炭素原子を含むアミノ基であり、より好ましいQ1~Q3はハロゲン原子、1~20個の炭素原子を含む炭化水素基、または1~20個の炭素原子を含むハロゲン化炭化水素基である。さらに好ましくはQ1~Q4は、それぞれ少なくとも1個のフッ素原子を含む炭素原子数1~20のフッ素化炭化水素基であり、特に好ましくはQ1~Q4は、それぞれ少なくとも1個のフッ素原子を含む炭素原子数6~20のフッ素化アリール基である。化合物C1の具体例としては、トリスペンタフルオロフェニルボラン、トリス2,3,5,6-テトラフルオロフェニルボラン、トリス2,3,4,5-テトラフルオロフェニルボラン、トリス3,4,5-トリフルオロフェニルボラン、トリス2,3,4-トリフルオロフェニルボラン、フェニルビスペンタフルオロフェニルボラン等が挙げられるが、最も好ましくは、トリスペンタフルオロフェニルボランである。一般式GBQ1Q2Q3Q4で表されるホウ素化合物C2において、Gは無機または有機のカチオンであり、Bは3価の原子価状態のホウ素原子であり、Q1~Q4は上記のC1におけるQ1~Q3と同様である。一般式GBQ1Q2Q3Q4で表される化合物における無機のカチオンであるGの具体例としては、フェロセニウムカチオン、アルキル置換フェロセニウムカチオン、銀陽イオンなどが、有機のカチオンであるGとしては、トリフェニルメチルカチオンなどが挙げられる。Gとして好ましくはカルベニウムカチオンであり、特に好ましくはトリフェニルメチルカチオンである。BQ1Q2Q3Q4としては、テトラキスペンタフルオロフェニルボレート、テトラキス2,3,5,6-テトラフルオロフェニルボレート、テトラキス2,3,4,5-テトラフルオロフェニルボレート、テトラキス3,4,5-トリフルオロフェニルボレート、テトラキス2,3,4-トリフルオロフェニルボレート、フェニルトリスペンタフルオロフェニルボレ-ト、テトラキス3,5-ビストリフルオロメチルフェニルボレートなどが挙げられる。これらの具体的な組み合わせとしては、フェロセニウムテトラキスペンタフルオロフェニルボレート、1,1’-ジメチルフェロセニウムテトラキスペンタフルオロフェニルボレート、銀テトラキスペンタフルオロフェニルボレート、トリフェニルメチルテトラキスペンタフルオロフェニルボレート、トリフェニルメチルテトラキス3,5-ビストリフルオロメチルフェニルボレートなどを挙げることができるが、最も好ましくは、トリフェニルメチルテトラキスペンタフルオロフェニルボレートである。また、一般式L-HBQ1Q2Q3Q4で表されるホウ素化合物C3においては、Lは中性ルイス塩基であり、L-Hはブレンステッド酸であり、Bは3価の原子価状態のホウ素原子であり、Q1~Q4は上記のルイス酸C1におけるQ1~Q3と同様である。一般式L-HBQ1Q2Q3Q4で表される化合物におけるブレンステッド酸であるL-Hの具体例としては、トリアルキル置換アンモニウム、N,N-ジアルキルアニリニウム、ジアルキルアンモニウム、トリアリールホスホニウムなどが挙げられ、BQ1Q2Q3Q4としては、前述と同様のものが挙げられる。これらの具体的な組み合わせとしては、トリエチルアンモニウムテトラキスペンタフルオロフェニルボレート、トリプロピルアンモニウムテトラキスペンタフルオロフェニルボレート、トリn-ブチルアンモニウムテトラキスペンタフルオロフェニルボレート、トリn-ブチルアンモニウムテトラキス3,5-ビストリフルオロメチルフェニルボレート、N,N-ジメチルアニリニウムテトラキスペンタフルオロフェニルボレート、N,N-ジエチルアニリニウムテトラキスペンタフルオロフェニルボレート、N,N-2,4,6-ペンタメチルアニリニウムテトラキスペンタフルオロフェニルボレート、N,N-ジメチルアニリニウムテトラキス3,5-ビストリフルオロメチルフェニルボレート、ジイソプロピルアンモニウムテトラキスペンタフルオロフェニルボレート、ジシクロヘキシルアンモニウムテトラキスペンタフルオロフェニルボレート、トリフェニルホスホニウムテトラキスペンタフルオロフェニルボレート、トリメチルフェニルホスホニウムテトラキスペンタフルオロフェニルボレート、トリジメチルフェニルホスホニウムテトラキスペンタフルオロフェニルボレートなどを挙げることができるが、最も好ましくは、トリn-ブチルアンモニウムテトラキスペンタフルオロフェニルボレート、もしくは、N,N-ジメチルアニリニウムテトラキスペンタフルオロフェニルボレートである。本発明の、上記の遷移金属化合物と活性化用助触媒成分とを接触させて得られる付加重合用触媒を製造する際の接触は、遷移金属化合物と活性化用助触媒成分とが接触し、触媒が形成されるならどのような手段によってもよく、あらかじめ溶媒で希釈してもしくは希釈せずに遷移金属化合物と活性化用助触媒成分とを混合して接触させる方法や、別々に重合槽に供給して重合槽の中で接触させる方法を取ることができる。ここで、活性化用助触媒成分としては複数種類を組み合わせて使用する場合があるが、それらのうちの一部をあらかじめ混合して使用してもよいし、別々に重合槽に供給して使用してもよいのは言うまでもない。各成分の使用量は通常、B/遷移金属化合物Aのモル比が0.1~10000で、好ましくは5~2000、C/遷移金属化合物Aのモル比が0.01~100で、好ましくは0.5~10の範囲にあるように、各成分を用いることが望ましい。各成分を溶液状態または溶媒に懸濁もしくはスラリー化した状態で供給する場合の濃度は、重合反応器に各成分を供給する装置の性能などの条件により、適宜選択されるが、一般に、遷移金属化合物Aが、通常0.0001~1000ミリモル/リットルで、より好ましくは、0.05~200ミリモル/リットル、さらに好ましくは、0.01~50ミリモル/リットル、Bが、Al原子換算で、通常0.01~5000ミリモル/リットルで、より好ましくは、0.1~2500ミリモル/リットル、さらに好ましくは、0.1~2000ミリモル/リットル、Cは、通常0.001~500ミリモル/リットルで、より好ましくは、0.01~250ミリモル/リットル、さらに好ましくは、0.05~100ミリモル/リットルの範囲にあるように各成分を用いることが望ましい。前記付加重合用触媒は、上記の遷移金属化合物Aと、上記Bおよび/または上記Cとを接触させて得られる付加重合用触媒であるが、遷移金属化合物AとBとを接触させて得られる付加重合用触媒を用いる際は、Bとしては、前記の環状のアルミノキサンB2および/または線状のアルミノキサンB3が好ましい。また他に好ましい付加重合用触媒の態様としては、遷移金属化合物A、BおよびCを接触させて得られる付加重合用触媒が挙げられ、その際の該Bとしては前記のB1が使用しやすい。重合方法も、特に限定されるべきものではないが、例えば、ブタン、ペンタン、ヘキサン、ヘプタン、オクタン等の脂肪族炭化水素、ベンゼン、トルエン等の芳香族炭化水素、またはメチレンジクロライド等のハロゲン化炭化水素を溶媒として用いる溶媒重合、またはスラリー重合、ガス状のモノマー中での気相重合等が可能であり、また、連続重合、回分式重合のどちらでも可能である。重合温度は通常、-50°C~200°Cの範囲を取り得るが、特に、-20°C~100°Cの範囲が好ましく、重合圧力は通常、常圧~6MPaが好ましい。重合時間は、一般的に、目的とするポリマーの種類、反応装置により適宜決定されるが通常、1分間~20時間の範囲を取ることができる。また、本発明は共重合体の分子量を調節するために水素等の連鎖移動剤を添加することもできる。本発明の上記遷移金属化合物からなる付加重合用触媒成分を、付加重合体粒子の形成を伴う重合例えばスラリー重合、気相重合、バルク重合等に適用する際には、活性化用助触媒成分として下記Iまたは下記IIの改質された粒子が好適に用いられる。即ち、本発明の好ましい付加重合用触媒として、上記の本発明の遷移金属化合物からなる付加重合用触媒成分A、および下記Iまたは下記IIの改質された粒子Dを接触させて得られる付加重合用触媒が挙げられる。I下記a、下記b、下記cおよび粒子dを接触させて得られる改質された粒子。a:下記一般式[1]で表される化合物M1L1m[1]b:下記一般式[2]で表される化合物R1t1TH[2]c:下記一般式[3]で表される化合物R2t2TH2[3]上記一般式[1]~[3]においてそれぞれ、M1は周期律表第1、2、12、14または15族の典型金属原子を表し、mはM1の原子価を表す。L1は水素原子、ハロゲン原子または炭化水素基を表し、L1が複数存在する場合はそれらは互いに同じであっても異なっていても良い。R1は電子吸引性基または電子吸引性基を含有する基を表し、R1が複数存在する場合はそれらは互いに同じであっても異なっていてもよい。R2は炭化水素基またはハロゲン化炭化水素基を表す。Tはそれぞれ独立に周期律表の第15族または第16族の原子を表し、tはそれぞれの化合物のTの原子価を表す。IIアルミノキサンeおよび粒子dを接触させて得られる改質された粒子。以下、これらにつき順次さらに説明する。I上記a、上記b、上記cおよび粒子dを接触させて得られる改質された粒子。上記一般式[1]におけるM1は、元素の周期律表IUPAC無機化学命名法改訂版1989第1、2、12、14または15族の典型金属原子を表す。その具体例としては、リチウム原子、ナトリウム原子、カリウム原子、ルビジウム原子、セシウム原子、ベリリウム原子、マグネシウム原子、カルシウム原子、ストロンチウム原子、バリウム原子、亜鉛原子、カドミウム原子、水銀原子、ゲルマニウム原子、スズ原子、鉛原子、アンチモン原子、ビスマス原子等が挙げられる。M1として特に好ましくは第12族の原子であり、最も好ましくは亜鉛原子である。上記一般式[1]におけるmはM1の原子価を表し、例えばM1が亜鉛原子の場合mは2である。上記一般式[1]におけるL1は水素原子、ハロゲン原子または炭化水素基を表し、L1が複数存在する場合はそれらは互いに同じであっても異なっていても良い。L1におけるハロゲン原子の具体例としては、フッ素原子、塩素原子、臭素原子、ヨウ素原子が挙げられる。L1における炭化水素基としては、アルキル基、アリール基、またはアラルキル基が好ましい。ここでいうアルキル基としては、炭素原子数1~20のアルキル基が好ましく、例えばメチル基、エチル基、n-プロピル基、イソプロピル基、n-ブチル基、sec-ブチル基、tert-ブチル基、イソブチル基、n-ペンチル基、ネオペンチル基、n-ヘキシル基、n-オクチル基、n-デシル基、n-ドデシル基、n-ペンタデシル基、n-エイコシル基などが挙げられ、より好ましくはメチル基、エチル基、イソプロピル基、tert-ブチル基またはイソブチル基である。これらのアルキル基はいずれも、フッ素原子、塩素原子、臭素原子、ヨウ素原子などのハロゲン原子で置換されていてもよい。ハロゲン原子で置換された炭素原子数1~20のアルキル基としては、例えばフルオロメチル基、ジフルオロメチル基、トリフルオロメチル基、クロロメチル基、ジクロロメチル基、トリクロロメチル基、ブロモメチル基、ジブロモメチル基、トリブロモメチル基、ヨードメチル基、ジヨードメチル基、トリヨードメチル基、フルオロエチル基、ジフルオロエチル基、トリフルオロエチル基、テトラフルオロエチル基、ペンタフルオロエチル基、クロロエチル基、ジクロロエチル基、トリクロロエチル基、テトラクロロエチル基、ペンタクロロエチル基、ブロモエチル基、ジブロモエチル基、トリブロモエチル基、テトラブロモエチル基、ペンタブロモエチル基、パーフルオロプロピル基、パーフルオロブチル基、パーフルオロペンチル基、パーフルオロヘキシル基、パーフルオロオクチル基、パーフルオロドデシル基、パーフルオロペンタデシル基、パーフルオロエイコシル基、パークロロプロピル基、パークロロブチル基、パークロロペンチル基、パークロロヘキシル基、パークロロクチル基、パークロロドデシル基、パークロロペンタデシル基、パークロロエイコシル基、パーブロモプロピル基、パーブロモブチル基、パーブロモペンチル基、パーブロモヘキシル基、パーブロモオクチル基、パーブロモドデシル基、パーブロモペンタデシル基、パーブロモエイコシル基などが挙げられる。またこれらのアルキル基はいずれも、メトキシ基、エトキシ基等のアルコキシ基、フェノキシ基などのアリールオキシ基またはベンジルオキシ基などのアラルキルオキシ基などで一部が置換されていてもよい。アリール基としては、炭素原子数6~20のアリール基が好ましく、例えばフェニル基、2-トリル基、3-トリル基、4-トリル基、2,3-キシリル基、2,4-キシリル基、2,5-キシリル基、2,6-キシリル基、3,4-キシリル基、3,5-キシリル基、2,3,4-トリメチルフェニル基、2,3,5-トリメチルフェニル基、2,3,6-トリメチルフェニル基、2,4,6-トリメチルフェニル基、3,4,5-トリメチルフェニル基、2,3,4,5-テトラメチルフェニル基、2,3,4,6-テトラメチルフェニル基、2,3,5,6-テトラメチルフェニル基、ペンタメチルフェニル基、エチルフェニル基、n-プロピルフェニル基、イソプロピルフェニル基、n-ブチルフェニル基、sec-ブチルフェニル基、tert-ブチルフェニル基、n-ペンチルフェニル基、ネオペンチルフェニル基、n-ヘキシルフェニル基、n-オクチルフェニル基、n-デシルフェニル基、n-ドデシルフェニル基、n-テトラデシルフェニル基、ナフチル基、アントラセニル基などが挙げられ、より好ましくはフェニル基である。これらのアリール基はいずれも、フッ素原子、塩素原子、臭素原子、ヨウ素原子などのハロゲン原子、メトキシ基、エトキシ基等のアルコキシ基、フェノキシ基などのアリールオキシ基またはベンジルオキシ基などのアラルキルオキシ基などで一部が置換されていてもよい。アラルキル基としては、炭素原子数7~20のアラルキル基が好ましく、例えばベンジル基、2-メチルフェニルメチル基、3-メチルフェニルメチル基、4-メチルフェニルメチル基、2,3-ジメチルフェニルメチル基、2,4-ジメチルフェニルメチル基、2,5-ジメチルフェニルメチル基、2,6-ジメチルフェニルメチル基、3,4-ジメチルフェニルメチル基、3,5-ジメチルフェニルメチル基、2,3,4-トリメチルフェニルメチル基、2,3,5-トリメチルフェニルメチル基、2,3,6-トリメチルフェニルメチル基、3,4,5-トリメチルフェニルメチル基、2,4,6-トリメチルフェニルメチル基、2,3,4,5-テトラメチルフェニルメチル基、2,3,4,6-テトラメチルフェニルメチル基、2,3,5,6-テトラメチルフェニルメチル基、ペンタメチルフェニルメチル基、エチルフェニルメチル基、n-プロピルフェニルメチル基、イソプロピルフェニルメチル基、n-ブチルフェニルメチル基、sec-ブチルフェニルメチル基、tert-ブチルフェニルメチル基、n-ペンチルフェニルメチル基、ネオペンチルフェニルメチル基、n-ヘキシルフェニルメチル基、n-オクチルフェニルメチル基、n-デシルフェニルメチル基、n-テトラデシルフェニルメチル基、ナフチルメチル基、アントラセニルメチル基などが挙げられ、より好ましくはベンジル基である。これらのアラルキル基はいずれも、フッ素原子、塩素原子、臭素原子、ヨウ素原子などのハロゲン原子、メトキシ基、エトキシ基等のアルコキシ基、フェノキシ基などのアリールオキシ基またはベンジルオキシ基などのアラルキルオキシ基などで一部が置換されていてもよい。上記一般式[1]におけるL1として好ましくは水素原子、アルキル基またはアリール基であり、さらに好ましくは水素原子またはアルキル基であり、特に好ましくはアルキル基である。上記一般式[2]または[3]におけるTはそれぞれ独立に、元素の周期律表IUPAC無機化学命名法改訂版1989の第15族または第16族の原子を表す。一般式[2]におけるTと一般式[3]におけるTとは同じであっても異なっていてもよい。第15族原子の具体例としては、窒素原子、リン原子などが、第16族原子の具体例としては、酸素原子、硫黄原子などが挙げられる。Tとして好ましくは、それぞれ独立に窒素原子または酸素原子であり、特に好ましくはTは酸素原子である。上記一般式[2]または[3]におけるtはそれぞれのTの原子価を表し、Tが第15族原子の場合はtは3であり、Tが第16族原子の場合はtは2である。上記一般式[2]におけるR1は、電子吸引性基または電子吸引性基を含有する基を表し、R1が複数存在する場合はそれらは互いに同じであっても異なっていてもよい。電子吸引性の指標としては、ハメット則の置換基定数σ等が知られており、ハメット則の置換基定数σが正である官能基が電子吸引性基として挙げられる。電子吸引性基の具体例として、フッ素原子、塩素原子、臭素原子、ヨウ素原子、シアノ基、ニトロ基、カルボニル基、スルホン基、フェニル基等が挙げられる。電子吸引性基を含有する基としてはハロゲン化アルキル基、ハロゲン化アリール基、ハロゲン化アルキルアリール基、シアノ化アリール基、ニトロ化アリール基、エステル基アルコキシカルボニル基、アラルキルオキシカルボニル基やアリールオキシカルボニル基等が挙げられる。ハロゲン化アルキル基の具体例としては、フルオロメチル基、クロロメチル基、ブロモメチル基、ヨードメチル基、ジフルオロメチル基、ジクロロメチル基、ジブロモメチル基、ジヨードメチル基トリフルオロメチル基、トリクロロメチル基、トリブロモメチル基、トリヨードメチル基、2,2,2-トリフルオロエチル基、2,2,2-トリクロロエチル基、2,2,2-トリブロモエチル基、2,2,2-トリヨードエチル基、2,2,3,3,3-ペンタフルオロプロピル基、2,2,3,3,3-ペンタクロロプロピル基、2,2,3,3,3-ペンタブロモプロピル基、2,2,3,3,3-ペンタヨードプロピル基、2,2,2-トリフルオロ-1-トリフルオロメチルエチル基、2,2,2-トリクロロ-1-トリクロロメチルエチル基、2,2,2-トリブロモ-1-トリブロモメチルエチル基、2,2,2-トリヨード-1-トリヨードメチルエチル基、1,1-ビストリフルオロメチル-2,2,2-トリフルオロエチル基、1,1-ビストリクロロメチル-2,2,2-トリクロロエチル基、1,1-ビストリブロモメチル-2,2,2-トリブロモエチル基、1,1-ビストリヨードメチル-2,2,2-トリヨードエチル基等が挙げられる。ハロゲン化アリール基の具体例としては、2-フルオロフェニル基、3-フルオロフェニル基、4-フルオロフェニル基、2,4-ジフルオロフェニル基、2,6-ジフルオロフェニル基、3,4-ジフルオロフェニル基、3,5-ジフルオロフェニル基、2,4,6-トリフルオロフェニル基、3,4,5-トリフルオロフェニル基、2,3,5,6-テトラフルオロフェニル基、ペンタフルオロフェニル基、2,3,5,6-テトラフルオロ-4-トリフルオロメチルフェニル基、2,3,5,6-テトラフルオロ-4-ペンタフルオロフェニルフェニル基、パーフルオロ-1-ナフチル基、パーフルオロ-2-ナフチル基、2-クロロフェニル基、3-クロロフェニル基、4-クロロフェニル基、2,4-ジクロロフェニル基、2,6-ジクロロフェニル基、3,4-ジクロロフェニル基、3,5-ジクロロフェニル基、2,4,6-トリクロロフェニル基、3,4,5-トリクロロフェニル基、2,3,5,6-テトラクロロフェニル基、ペンタクロロフェニル基、2,3,5,6-テトラクロロ-4-トリクロロメチルフェニル基、2,3,5,6-テトラクロロ-4-ペンタクロロフェニルフェニル基、パークロロ-1-ナフチル基、パークロロ-2-ナフチル基、2-ブロモフェニル基、3-ブロモフェニル基、4-ブロモフェニル基、2,4-ジブロモフェニル基、2,6-ジブロモフェニル基、3,4-ジブロモフェニル基、3,5-ジブロモフェニル基、2,4,6-トリブロモフェニル基、3,4,5-トリブロモフェニル基、2,3,5,6-テトラブロモフェニル基、ペンタブロモフェニル基、2,3,5,6-テトラブロモ-4-トリブロモメチルフェニル基、2,3,5,6-テトラブロモ-4-ペンタブロモフェニルフェニル基、パーブロモ-1-ナフチル基、パーブロモ-2-ナフチル基、2-ヨードフェニル基、3-ヨードフェニル基、4-ヨードフェニル基、2,4-ジヨードフェニル基、2,6-ジヨードフェニル基、3,4-ジヨードフェニル基、3,5-ジヨードフェニル基、2,4,6-トリヨードフェニル基、3,4,5-トリヨードフェニル基、2,3,5,6-テトラヨードフェニル基、ペンタヨードフェニル基、2,3,5,6-テトラヨード-4-トリヨードメチルフェニル基、2,3,5,6-テトラヨード-4-ペンタヨードフェニルフェニル基、パーヨード-1-ナフチル基、パーヨード-2-ナフチル基等が挙げられる。ハロゲン化アルキルアリール基の具体例としては、2-トリフルオロメチルフェニル基、3-トリフルオロメチルフェニル基、4-トリフルオロメチルフェニル基、2,6-ビストリフルオロメチルフェニル基、3,5-ビストリフルオロメチルフェニル基、2,4,6-トリストリフルオロメチルフェニル基、3,4,5-トリストリフルオロメチルフェニル基等が挙げられる。シアノ化アリール基の具体例としては、2-シアノフェニル基、3-シアノフェニル基、4-シアノフェニル基等が挙げられる。ニトロ化アリール基の具体例としては、2-ニトロフェニル基、3-ニトロフェニル基、4-ニトロフェニル基等が挙げられる。エステル基の具体例としては、メトキシカルボニル基、エトキシカルボニル基、ノルマルプロポキシカルボニル基、イソプロポキシカルボニル基、フェノキシカルボニル基、トリフルオロメトキシカルボニル基、ペンタフルオロフェノキシカルボニル基等が挙げられる。R1として好ましくはハロゲン化炭化水素基であり、より好ましくはハロゲン化アルキル基またはハロゲン化アリール基である。さらに好ましくは、フルオロメチル基、ジフルオロメチル基、トリフルオロメチル基、2,2,2-トリフルオロエチル基、2,2,3,3,3-ペンタフルオロプロピル基、2,2,2-トリフルオロ-1-トリフルオロメチルエチル基、1,1-ビストリフルオロメチル-2,2,2-トリフルオロエチル基、2-フルオロフェニル基、3-フルオロフェニル基、4-フルオロフェニル基、2,4-ジフルオロフェニル基、2,6-ジフルオロフェニル基、3,4-ジフルオロフェニル基、3,5-ジフルオロフェニル基、2,4,6-トリフルオロフェニル基、3,4,5-トリフルオロフェニル基、2,3,5,6-テトラフルオロフェニル基、ペンタフルオロフェニル基、2,3,5,6-テトラフルオロ-4-トリフルオロメチルフェニル基、2,3,5,6-テトラフルオロ-4-ペンタフルオロフェニルフェニル基、パーフルオロ-1-ナフチル基、パーフルオロ-2-ナフチル基、クロロメチル基、ジクロロメチル基、トリクロロメチル基、2,2,2-トリクロロエチル基、2,2,3,3,3-ペンタクロロプロピル基、2,2,2-トリクロロ-1-トリクロロメチルエチル基、1,1-ビストリクロロメチル-2,2,2-トリクロロエチル基、4-クロロフェニル基、2,6-ジクロロフェニル基、3.5-ジクロロフェニル基、2,4,6-トリクロロフェニル基、3,4,5-トリクロロフェニル基、またはペンタクロロフェニル基であり、特に好ましくは、フルオロアルキル基またはフルオロアリール基であり、最も好ましくは、トリフルオロメチル基、2,2,2-トリフルオロ-1-トリフルオロメチルエチル基、1,1-ビストリフルオロメチル-2,2,2-トリフルオロエチル基、3,5-ジフルオロフェニル基、3,4,5-トリフルオロフェニル基またはペンタフルオロフェニル基である。上記一般式[3]におけるR2は炭化水素基またはハロゲン化炭化水素基を表す。R2における炭化水素基としては、アルキル基、アリール基、またはアラルキル基が好ましく、一般式[1]におけるL1として説明したと同様の炭化水素基が用いられる。R2におけるハロゲン化炭化水素基としては、ハロゲン化アルキル基、ハロゲン化アリール基、ハロゲン化アルキルアリール基等が挙げられ、上記一般式[2]のR1における電子吸引性基の具体例として挙げたものと同様のハロゲン化アルキル基、ハロゲン化アリール基、ハロゲン化アルキルアリール基が用いられる。上記一般式[3]におけるR2として好ましくはハロゲン化炭化水素基であり、さらに好ましくはフッ素化炭化水素基である。化合物aを具体的に例示すると、M1が亜鉛原子の場合の具体例としては、ジメチル亜鉛、ジエチル亜鉛、ジプロピル亜鉛、ジノルマルブチル亜鉛、ジイソブチル亜鉛、ジノルマルヘキシル亜鉛等のジアルキル亜鉛;ジフェニル亜鉛、ジナフチル亜鉛、ビスペンタフルオロフェニル亜鉛等のジアリール亜鉛;ジアリル亜鉛等のジアルケニル亜鉛;ビスシクロペンタジエニル亜鉛;塩化メチル亜鉛、塩化エチル亜鉛、塩化プロピル亜鉛、塩化ノルマルブチル亜鉛、塩化イソブチル亜鉛、塩化ノルマルヘキシル亜鉛、臭化メチル亜鉛、臭化エチル亜鉛、臭化プロピル亜鉛、臭化ノルマルブチル亜鉛、臭化イソブチル亜鉛、臭化ノルマルヘキシル亜鉛、よう化メチル亜鉛、よう化エチル亜鉛、よう化プロピル亜鉛、よう化ノルマルブチル亜鉛、よう化イソブチル亜鉛、よう化ノルマルヘキシル亜鉛等のハロゲン化アルキル亜鉛;ふっ化亜鉛、塩化亜鉛、臭化亜鉛、よう化亜鉛等のハロゲン化亜鉛等が挙げられる。化合物aとして好ましくは、ジアルキル亜鉛であり、さらに好ましくは、ジメチル亜鉛、ジエチル亜鉛、ジプロピル亜鉛、ジノルマルブチル亜鉛、ジイソブチル亜鉛、またはジノルマルヘキシル亜鉛であり、特に好ましくはジメチル亜鉛またはジエチル亜鉛である。化合物bを具体例に例示すると、アミン類としては、ジフルオロメチルアミン、ジクロロメチルアミン、ジブロモメチルアミン、ジヨードメチルアミン、ビスジフルオロメチルアミン、ビスジクロロメチルアミン、ビスジブロモメチルアミン、ビスジヨードメチルアミン、ビストリフルオロメチルアミン、ビストリクロロメチルアミン、ビストリブロモメチルアミン、ビストリヨードメチルアミン、ビス2,2,2-トリフルオロエチルアミン、ビス2,2,2-トリクロロエチルアミン、ビス2,2,2-トリブロモエチルアミン、ビス2,2,2-トリヨードエチルアミン、ビス2,2,3,3,3-ペンタフルオロプロピルアミン、ビス2,2,3,3,3-ペンタクロロプロピルアミン、ビス2,2,3,3,3-ペンタブロモプロピルアミン、ビス2,2,3,3,3-ペンタヨードプロピルアミン、ビス2,2,2-トリフルオロ-1-トリフルオロメチルエチルアミン、ビス2,2,2-トリクロロ-1-トリクロロメチルエチルアミン、ビス2,2,2-トリブロモ-1-トリブロモメチルエチルアミン、ビス2,2,2-トリヨード-1-トリヨードメチルエチルアミン、ビス1,1-ビストリフルオロメチル-2,2,2-トリフルオロエチルアミン、ビス1,1-ビストリクロロメチル-2,2,2-トリクロロエチルアミン、ビス1,1-ビストリブロモメチル-2,2,2-トリブロモエチルアミン、ビス1,1-ビストリヨードメチル-2,2,2-トリヨードエチルアミン、ビス2-フルオロフェニルアミン、ビス3-フルオロフェニルアミン、ビス4-フルオロフェニルアミン、ビス2-クロロフェニルアミン、ビス3-クロロフェニルアミン、ビス4-クロロフェニルアミン、ビス2-ブロモフェニルアミン、ビス3-ブロモフェニルアミン、ビス4-ブロモフェニルアミン、ビス2-ヨードフェニルアミン、ビス3-ヨードフェニルアミン、ビス4-ヨードフェニルアミン、ビス2,6-ジフルオロフェニルアミン、ビス3,5-ジフルオロフェニルアミン、ビス2,6-ジクロロフェニルアミン、ビス3,5-ジクロロフェニルアミン、ビス2,6-ジブロモフェニルアミン、ビス3,5-ジブロモフェニルアミン、ビス2,6-ジヨードフェニルアミン、ビス3,5-ジヨードフェニルアミン、ビス2,4,6-トリフルオロフェニルアミン、ビス2,4,6-トリクロロフェニルアミン、ビス2,4,6-トリブロモフェニルアミン、ビス2,4,6-トリヨードフェニルアミン、ビス3,4,5-トリフルオロフェニルアミン、ビス3,4,5-トリクロロフェニルアミン、ビス3,4,5-トリブロモフェニルアミン、ビス3,4,5-トリヨードフェニルアミン、ビスペンタフルオロフェニルアミン、ビスペンタクロロフェニルアミン、ビスペンタブロモフェニルアミン、ビスペンタヨードフェニルアミン、ビス2-トリフルオロメチルフェニルアミン、ビス3-トリフルオロメチルフェニルアミン、ビス4-トリフルオロメチルフェニルアミン、ビス2,6-ジトリフルオロメチルフェニルアミン、ビス3,5-ジトリフルオロメチルフェニルアミン、ビス2,4,6-トリトリフルオロメチルフェニルアミン、ビス3,4,5-トリトリフルオロメチルフェニルアミン、ビス2-シアノフェニルアミン、3-シアノフェニルアミン、ビス4-シアノフェニルアミン、ビス2-ニトロフェニルアミン、ビス3-ニトロフェニルアミン、ビス4-ニトロフェニルアミン等が挙げられる。また、窒素原子がリン原子に置換されたホスフィン化合物も同様に例示することができる。それらホスフィン化合物は、上述の具体例のアミンをホスフィンに書き換えることによって表される化合物等である。また化合物bの具体例としてアルコール類としては、フルオロメタノール、クロロメタノール、ブロモメタノール、ヨードメタノール、ジフルオロメタノール、ジクロロメタノール、ジブロモメタノール、ジヨードメタノール、トリフルオロメタノール、トリクロロメタノール、トリブロモメタノール、トリヨードメタノール、2,2,2-トリフルオロエタノール、2,2,2-トリクロロエタノール、2,2,2-トリブロモエタノール、2,2,2-トリヨードエタノール、2,2,3,3,3-ペンタフルオロプロパノール、2,2,3,3,3-ペンタクロロプロパノール、2,2,3,3,3-ペンタブロモプロパノール、2,2,3,3,3-ペンタヨードプロパノール、2,2,2-トリフルオロ-1-トリフルオロメチルエタノール、2,2,2-トリクロロ-1-トリクロロメチルエタノール、2,2,2-トリブロモ-1-トリブロモメチルエタノール、2,2,2-トリヨード-1-トリヨードメチルエタノール、1,1-ビストリフルオロメチル-2,2,2-トリフルオロエタノール、1,1-ビストリクロロメチル-2,2,2-トリクロロエタノール、1,1-ビストリブロモメチル-2,2,2-トリブロモエタノール、1,1-ビストリヨードメチル-2,2,2-トリヨードエタノール等が挙げられる。また、酸素原子が硫黄原子に置換されたチオール化合物も同様に例示することができる。それらチオール化合物は、上述の具体例のメタノールをメタンチオールに、エタノールをエタンチオールに、プロパノールをプロパンチオールに書き換えることによって表される化合物等である。化合物bの具体例としてフェノール類としては、2-フルオロフェノール、3-フルオロフェノール、4-フルオロフェノール、2,4-ジフルオロフェノール、2,6-ジフルオロフェノール、3,4-ジフルオロフェノール、3,5-ジフルオロフェノール、2,4,6-トリフルオロフェノール、3,4,5-トリフルオロフェノール、2,3,5,6-テトラフルオロフェノール、ペンタフルオロフェノール、2,3,5,6-テトラフルオロ-4-トリフルオロメチルフェノール、2,3,5,6-テトラフルオロ-4-ペンタフルオロフェニルフェノール、パーフルオロ-1-ナフトール、パーフルオロ-2-ナフトール、2-クロロフェノール、3-クロロフェノール、4-クロロフェノール、2,4-ジクロロフェノール、2,6-ジクロロフェノール、3,4-ジクロロフェノール、3,5-ジクロロフェノール、2,4,6-トリクロロフェノール、3,4,5-トリクロロフェノール、2,3,5,6-テトラクロロフェノール、ペンタクロロフェノール、2,3,5,6-テトラクロロ-4-トリクロロメチルフェノール、2,3,5,6-テトラクロロ-4-ペンタクロロフェニルフェノール、パークロロ-1-ナフトール、パークロロ-2-ナフトール、2-ブロモフェノール、3-ブロモフェノール、4-ブロモフェノール、2,4-ジブロモフェノール、2,6-ジブロモフェノール、3,4-ジブロモフェノール、3,5-ジブロモフェノール、2,4,6-トリブロモフェノール、3,4,5-トリブロモフェノール、2,3,5,6-テトラブロモフェノール、ペンタブロモフェノール、2,3,5,6-テトラブロモ-4-トリブロモメチルフェノール、2,3,5,6-テトラブロモ-4-ペンタブロモフェニルフェノール、パーブロモ-1-ナフトール、パーブロモ-2-ナフトール、2-ヨードフェノール、3-ヨードフェノール、4-ヨードフェノール、2,4-ジヨードフェノール、2,6-ジヨードフェノール、3,4-ジヨードフェノール、3,5-ジヨードフェノール、2,4,6-トリヨードフェノール、3,4,5-トリヨードフェノール、2,3,5,6-テトラヨードフェノール、ペンタヨードフェノール、2,3,5,6-テトラヨード-4-トリヨードメチルフェノール、2,3,5,6-テトラヨード-4-ペンタヨードフェニルフェノール、パーヨード-1-ナフトール、パーヨード-2-ナフトール、2-トリフルオロメチルフェノール、3-トリフルオロメチルフェノール、4-トリフルオロメチルフェノール、2,6-ビストリフルオロメチルフェノール、3,5-ビストリフルオロメチルフェノール、2,4,6-トリストリフルオロメチルフェノール、3,4,5-トリストリフルオロメチルフェノール、2-シアノフェノール、3-シアノフェノール、4-シアノフェノール、2-ニトロフェノール、3-ニトロフェノール、4-ニトロフェノール等が挙げられる。また、酸素原子が硫黄原子に置換されたチオフェノール化合物も同様に例示することができる。それらチオフェノール化合物は、上述の具体例のフェノールをチオフェノールに書き換えることによって表される化合物等である。化合物bとして好ましくは、アミン類としては、ビストリフルオロメチルアミン、ビス2,2,2-トリフルオロエチルアミン、ビス2,2,3,3,3-ペンタフルオロプロピルアミン、ビス2,2,2-トリフルオロ-1-トリフルオロメチルエチルアミン、ビス1,1-ビストリフルオロメチル-2,2,2-トリフルオロエチルアミン、またはビスペンタフルオロフェニルアミン、アルコール類としては、トリフルオロメタノール、2,2,2-トリフルオロエタノール、2,2,3,3,3-ペンタフルオロプロパノール、2,2,2-トリフルオロ-1-トリフルオロメチルエタノール、または1,1-ビストリフルオロメチル-2,2,2-トリフルオロエタノール、フェノール類としては、2-フルオロフェノール、3-フルオロフェノール、4-フルオロフェノール、2,6-ジフルオロフェノール、3,5-ジフルオロフェノール、2,4,6-トリフルオロフェノール、3,4,5-トリフルオロフェノール、ペンタフルオロフェノール、2-トリフルオロメチルフェノール、3-トリフルオロメチルフェノール、4-トリフルオロメチルフェノール、2,6-ビストリフルオロメチルフェノール、3,5-ビストリフルオロメチルフェノール、2,4,6-トリストリフルオロメチルフェノール、または3,4,5-トリストリフルオロメチルフェノールである。化合物bとしてより好ましくは、ビストリフルオロメチルアミン、ビスペンタフルオロフェニルアミン、トリフルオロメタノール、2,2,2-トリフルオロ-1-トリフルオロメチルエタノール、1,1-ビストリフルオロメチル-2,2,2-トリフルオロエタノール、2-フルオロフェノール、3-フルオロフェノール、4-フルオロフェノール、2,6-ジフルオロフェノール、3,5-ジフルオロフェノール、2,4,6-トリフルオロフェノール、3,4,5-トリフルオロフェノール、ペンタフルオロフェノール、4-トリフルオロメチルフェノール、2,6-ビストリフルオロメチルフェノール、または2,4,6-トリストリフルオロメチルフェノールであり、さらに好ましくは、3,5-ジフルオロフェノール、3,4,5-トリフルオロフェノール、ペンタフルオロフェノール、または1,1-ビストリフルオロメチル-2,2,2-トリフルオロエタノールである。化合物cとして好ましくは、水、硫化水素、アルキルアミン、アリールアミン、アラルキルアミン、ハロゲン化アルキルアミン、ハロゲン化アリールアミン、またはハロゲン化アルキルアリールアミンであり、さらに好ましくは、水、硫化水素、メチルアミン、エチルアミン、n-プロピルアミン、イソプロピルアミン、n-ブチルアミン、sec-ブチルアミン、tert-ブチルアミン、イソブチルアミン、n-ペンチルアミン、ネオペンチルアミン、イソペンチルアミン、n-ヘキシルアミン、n-オクチルアミン、n-デシルアミン、n-ドデシルアミン、n-ペンタデシルアミン、n-エイコシルアミン、アリルアミン、シクロペンタジエニルアミン、アニリン、2-トリルアミン、3-トリルアミン、4-トリルアミン、2,3-キシリルアミン、2,4-キシリルアミン、2,5-キシリルアミン、2,6-キシリルアミン、3,4-キシリルアミン、3,5-キシリルアミン、2,3,4-トリメチルアニリン、2,3,5-トリメチルアニリン、2,3,6-トリメチルアニリン、2,4,6-トリメチルアニリン、3,4,5-トリメチルアニリン、2,3,4,5-テトラメチルアニリン、2,3,4,6-テトラメチルアニリン、2,3,5,6-テトラメチルアニリン、ペンタメチルアニリン、エチルアニリン、n-プロピルアニリン、イソプロピルアニリン、n-ブチルアニリン、sec-ブチルアニリン、tert-ブチルアニリン、n-ペンチルアニリン、ネオペンチルアニリン、n-ヘキシルアニリン、n-オクチルアニリン、n-デシルアニリン、n-ドデシルアニリン、n-テトラデシルアニリン、ナフチルアミン、アントラセニルアミン、ベンジルアミン、2-メチルフェニルメチルアミン、3-メチルフェニルメチルアミン、4-メチルフェニルメチルアミン、2,3-ジメチルフェニルメチルアミン、2,4-ジメチルフェニルメチルアミン、2,5-ジメチルフェニルメチルアミン、2,6-ジメチルフェニルメチルアミン、3,4-ジメチルフェニルメチルアミン、3,5-ジメチルフェニルメチルアミン、2,3,4-トリメチルフェニルメチルアミン、2,3,5-トリメチルフェニルメチルアミン、2,3,6-トリメチルフェニルメチルアミン、3,4,5-トリメチルフェニルメチルアミン、2,4,6-トリメチルフェニルメチルアミン、2,3,4,5-テトラメチルフェニルメチルアミン、2,3,4,6-テトラメチルフェニルメチルアミン、2,3,5,6-テトラメチルフェニルメチルアミン、ペンタメチルフェニルメチルアミン、エチルフェニルメチルアミン、n-プロピルフェニルメチルアミン、イソプロピルフェニルメチルアミン、n-ブチルフェニルメチルアミン、sec-ブチルフェニルメチルアミン、tert-ブチルフェニルメチルアミン、n-ペンチルフェニルメチルアミン、ネオペンチルフェニルメチルアミン、n-ヘキシルフェニルメチルアミン、n-オクチルフェニルメチルアミン、n-デシルフェニルメチルアミン、n-テトラデシルフェニルメチルアミン、ナフチルメチルアミン、アントラセニルメチルアミン、フルオロメチルアミン、クロロメチルアミン、ブロモメチルアミン、ヨードメチルアミン、ジフルオロメチルアミン、ジクロロメチルアミン、ジブロモメチルアミン、ジヨードメチルアミン、トリフルオロメチルアミン、トリクロロメチルアミン、トリブロモメチルアミン、トリヨードメチルアミン、2,2,2-トリフルオロエチルアミン、2,2,2-トリクロロエチルアミン、2,2,2-トリブロモエチルアミン、2,2,2-トリヨードエチルアミン、2,2,3,3,3-ペンタフルオロプロピルアミン、2,2,3,3,3-ペンタクロロプロピルアミン、2,2,3,3,3-ペンタブロモプロピルアミン、2,2,3,3,3-ペンタヨードプロピルアミン、2,2,2-トリフルオロ-1-トリフルオロメチルエチルアミン、2,2,2-トリクロロ-1-トリクロロメチルエチルアミン、2,2,2-トリブロモ-1-トリブロモメチルエチルアミン、2,2,2-トリヨード-1-トリヨードメチルエチルアミン、1,1-ビストリフルオロメチル-2,2,2-トリフルオロエチルアミン、1,1-ビストリクロロメチル-2,2,2-トリクロロエチルアミン、1,1-ビストリブロモメチル-2,2,2-トリブロモエチルアミン、1,1-ビストリヨードメチル-2,2,2-トリヨードエチルアミン、2-フルオロアニリン、3-フルオロアニリン、4-フルオロアニリン、2-クロロアニリン、3-クロロアニリン、4-クロロアニリン、2-ブロモアニリン、3-ブロモアニリン、4-ブロモアニリン、2-ヨードアニリン、3-ヨードアニリン、4-ヨードアニリン、2,6-ジフルオロアニリン、3,5-ジフルオロアニリン、2,6-ジクロロアニリン、3,5-ジクロロアニリン、2,6-ジブロモアニリン、3,5-ジブロモアニリン、2,6-ジヨードアニリン、3,5-ジヨードアニリン、2,4,6-トリフルオロアニリン、2,4,6-トリクロロアニリン、2,4,6-トリブロモアニリン、2,4,6-トリヨードアニリン、3,4,5-トリフルオロアニリン、3,4,5-トリクロロアニリン、3,4,5-トリブロモアニリン、3,4,5-トリヨードアニリン、ペンタフルオロアニリン、ペンタクロロアニリン、ペンタブロモアニリン、ペンタヨードアニリン、2-トリフルオロメチルアニリン、3-トリフルオロメチルアニリン、4-トリフルオロメチルアニリン、2,6-ジトリフルオロメチルアニリン、3,5-ジトリフルオロメチルアニリン、2,4,6-トリトリフルオロメチルアニリン、または3,4,5-トリトリフルオロメチルアニリンである。化合物cとしてより好ましくは、水、硫化水素、メチルアミン、エチルアミン、n-プロピルアミン、イソプロピルアミン、n-ブチルアミン、sec-ブチルアミン、tert-ブチルアミン、イソブチルアミン、n-オクチルアミン、アニリン、2,6-キシリルアミン、2,4,6-トリメチルアニリン、ナフチルアミン、アントラセニルアミン、ベンジルアミン、トリフルオロメチルアミン、ペンタフルオロエチルアミン、パーフルオロプロピルアミン、パーフルオロブチルアミン、パーフルオロペンチルアミン、パーフルオロヘキシルアミン、パーフルオロオクチルアミン、パーフルオロドデシルアミン、パーフルオロペンタデシルアミン、パーフルオロエイコシルアミン、2-フルオロアニリン、3-フルオロアニリン、4-フルオロアニリン、2,6-ジフルオロアニリン、3,5-ジフルオロアニリン、2,4,6-トリフルオロアニリン、3,4,5-トリフルオロアニリン、ペンタフルオロアニリン、2-トリフルオロメチルアニリン、3-トリフルオロメチルアニリン、4-トリフルオロメチルアニリン、2,6-ビストリフルオロメチルアニリン、3,5-ビストリフルオロメチルアニリン、2,4,6-トリストリフルオロメチルアニリン、または3,4,5-トリストリフルオロメチルアニリンであり、特に好ましくは、水、トリフルオロメチルアミン、パーフルオロブチルアミン、パーフルオロオクチルアミン、パーフルオロペンタデシルアミン、2-フルオロアニリン、3-フルオロアニリン、4-フルオロアニリン、2,6-ジフルオロアニリン、3,5-ジフルオロアニリン、2,4,6-トリフルオロアニリン、3,4,5-トリフルオロアニリン、ペンタフルオロアニリン、2-トリフルオロメチルアニリン、3-トリフルオロメチルアニリン、4-トリフルオロメチルアニリン、2,6-ビストリフルオロメチルアニリン、3,5-ビストリフルオロメチルアニリン、2,4,6-トリストリフルオロメチルアニリン、または3,4,5-トリストリフルオロメチルアニリンであり、もっとも好ましくは水またはペンタフルオロアニリンである。粒子dとしては一般に担体として用いられているものが好ましく使用され、粒径の整った、多孔性の物質が好ましく、無機物質または有機ポリマーが好適に使用され、無機物質がより好適に使用される。粒子dとしては、得られるポリマーの粒径分布の観点から、粒子dの粒径の体積基準の幾何標準偏差として好ましくは2.5以下、より好ましくは2.0以下、さらに好ましくは1.7以下である。粒子dとして用いられ得る無機物質の例としては、無機酸化物やマグネシウム化合物等が挙げられ、粘土や粘土鉱物等も支障無ければ使用可能である。これらは混合して用いてもかまわない。無機酸化物の具体例としては、SiO2、Al2O3、MgO、ZrO2、TiO2、B2O3、CaO、ZnO、BaO、ThO2等、およびこれらの混合物、例えば、SiO2-MgO、SiO2-Al2O3、SiO2-TiO2、SiO2-V2O5、SiO2-Cr2O3、SiO2-TiO2-MgOなどを例示することができる。これらの無機酸化物の中では、SiO2および/またはAl2O3が好ましく、特にシリカが好ましい。なお、上記無機酸化物には少量のNa2CO3、K2CO3、CaCO3、MgCO3、Na2SO4、Al2SO43、BaSO4、KNO3、MgNO32、AlNO33、Na2O、K2O、Li2O等の炭酸塩、硫酸塩、硝酸塩、酸化物成分を含有してもかまわない。マグネシウム化合物としては、塩化マグネシウム、臭化マグネシウム、ヨウ化マグネシウム、フッ化マグネシウムなどのハロゲン化マグネシウム;メトキシ塩化マグネシウム、エトキシ塩化マグネシウム、イソプロポキシ塩化マグネシウム、ブトキシ塩化マグネシウム、オクトキシ塩化マグネシウムなどのアルコキシマグネシウムハライド;フェノキシ塩化マグネシウム、メチルフェノキシ塩化マグネシウムなどのアリロキシマグネシウムハライド;エトキシマグネシウム、イソプロポキシマグネシウム、ブトキシマグネシウム、n-オクトキシマグネシウム、2-エチルヘキソキシマグネシウムなどのアルコキシマグネシウム;フェノキシマグネシウム、ジメチルフェノキシマグネシウムなどのアリロキシマグネシウム;ラウリン酸マグネシウム、ステアリン酸マグネシウムなどのマグネシウムのカルボン酸塩などを例示することができる。これらの中で好ましくは、ハロゲン化マグネシウムまたはアルコキシマグネシウムであり、さらに好ましくは塩化マグネシウムまたはブトキシマグネシウムである。粘土または粘土鉱物としては、カオリン、ベントナイト、木節粘土、ガイロメ粘土、アロフェン、ヒシンゲル石、バイロフィライト、タルク、ウンモ群、モンモリロナイト群、バーミキュライト、リョクデイ石群、パリゴルスカイト、カオリナイト、ナクライト、ディッカイト、ハロイサイト等が挙げられる。これらの中で好ましくは、スメクタイト、モンモリロナイト、ヘクトライト、ラポナイト、サポナイトであり、さらに好ましくはモンモリロナイト、ヘクトライトである。これらの無機物質のうちでは、無機酸化物が好適に用いられる。これらの無機物質は、乾燥し実質的に水分が除去されていることが好ましく、加熱処理により乾燥させたものが好ましい。加熱処理は通常、目視で水分を確認できない無機物質について温度100~1,500°Cで、好ましくは100~1,000°Cで、さらに好ましくは200~800°Cで実施される。その加熱時間は特に限定されるものではないが、好ましくは10分間~50時間、より好ましくは1時間~30時間である。さらに加熱中、例えば、乾燥した不活性ガス例えば、窒素またはアルゴン等を一定の流速で流通させる方法、あるいは、減圧する方法等も挙げられるが、その方法に限定されるものではない。無機物質の平均粒子径として好ましくは、5~1000μmであり、より好ましくは10~500μm、さらに好ましくは10~100μmである。細孔容量として好ましくは0.1ml/g以上、より好ましくは0.3~10ml/gである。比表面積として好ましくは、10~1000m2/g、より好ましくは100~500m2/gである。粒子dとして用いられ得る有機ポリマーとしては、どの有機ポリマーを用いても良く、また複数種の有機ポリマーを混合物として用いても構わない。有機ポリマーとしては、活性水素を有する官能基もしくは非プロトン供与性のルイス塩基性官能基を有する重合体が好ましい。活性水素を有する官能基としては、活性水素を有しておれば特に制限はなく、具体例としては1級アミノ基、2級アミノ基、イミノ基、アミド基、ヒドラジド基、アミジノ基、ヒドロキシ基、ヒドロペルオキシ基、カルボキシル基、ホルミル基、カルバモイル基、スルホン酸基、スルフィン酸基、スルフェン酸基、チオール基、チオホルミル基、ピロリル基、イミダゾリル基、ピペリジル基、インダゾリル基、カルバゾリル基等が挙げられる。好ましくは、1級アミノ基、2級アミノ基、イミノ基、アミド基、イミド基、ヒドロキシ基、ホルミル基、カルボキシル基、スルホン酸基またはチオール基である。特に好ましくは、1級アミノ基、2級アミノ基、アミド基またはヒドロキシ基である。なお、これらの基はハロゲン原子や炭素原子数1~20の炭化水素基で置換されていてもよい。非プロトン供与性のルイス塩基性官能基としては、活性水素原子を有しないルイス塩基部分を有する官能基であれば特に制限はなく、具体例としてはピリジル基、N-置換イミダゾリル基、N-置換インダゾリル基、ニトリル基、アジド基、N-置換イミノ基、N,N-置換アミノ基、N,N-置換アミノオキシ基、N,N,N-置換ヒドラジノ基、ニトロソ基、ニトロ基、ニトロオキシ基、フリル基、カルボニル基、チオカルボニル基、アルコキシ基、アルキルオキシカルボニル基、N,N-置換カルバモイル基、チオアルコキシ基、置換スルフィニル基、置換スルホニル基、置換スルホン酸基等が挙げられる。好ましくは、複素環基であり、さらに好ましくは、酸素原子および/または窒素原子を環内に有する芳香族複素環基である。特に好ましくは、ピリジル基、N-置換イミダゾリル基、N-置換インダゾリル基であり、最も好ましくはピリジル基である。なお、これらの基はハロゲン原子や炭素原子数1~20の炭化水素基で置換されていてもよい。かかる活性水素を有する官能基もしくは非プロトン供与性のルイス塩基性官能基の量は特に限定されないが、好ましくは、重合体単位グラム当りの官能基のモル量として0.01~50mmol/gであり、より好ましくは0.1~20mmol/gである。かかる官能基を有する重合体は、例えば、活性水素を有する官能基もしくは非プロトン供与性のルイス塩基性官能基と1個以上の重合性不飽和基とを有するモノマーを単独重合することにより、またはこれと重合性不飽和基を有する他のモノマーとを共重合することにより得ることができる。このときさらに2個以上の重合性不飽和基を有する架橋重合性モノマーをもいっしょに共重合することが好ましい。かかる活性水素を有する官能基もしくは非プロトン供与性のルイス塩基性官能基と1個以上の重合性不飽和基を有するモノマーとしては、上記の活性水素を有する官能基と1個以上の重合性不飽和基を有するモノマー、あるいは、上記の活性水素原子を有しないルイス塩基部分を有する官能基と1個以上の重合性不飽和基を有するモノマーを挙げることができる。かかる重合性不飽和基の例としては、ビニル基、アリル基等のアルケニル基、エチン基等のアルキニル基等が挙げられる。活性水素を有する官能基と1個以上の重合性不飽和基を有するモノマーの例としては、ビニル基含有1級アミン、ビニル基含有2級アミン、ビニル基含有アミド化合物、ビニル基含有ヒドロキシ化合物を挙げることができる。具体例としては、N-1-エテニルアミン、N-2-プロペニルアミン、N-1-エテニル-N-メチルアミン、N-2-プロペニル-N-メチルアミン、1-エテニルアミド、2-プロペニルアミド、N-メチル-1-エテニルアミド、N-メチル-2-プロペニルアミド、ビニルアルコール、2-プロペン-1-オール、3-ブテン-1-オール等が挙げられる。活性水素原子を有しないルイス塩基部分を有する官能基と1個以上の重合性不飽和基を有するモノマーの具体例としては、ビニルピリジン、ビニルN-置換イミダゾール、ビニルN-置換インダゾールを挙げることができる。重合性不飽和基を有する他のモノマーとしては、エチレン、α-オレフィン、芳香族ビニル化合物等が例示され、具体例としては、エチレン、プロピレン、1-ブテン、1-ヘキセン、4-メチル-1-ペンテン、スチレンなどが挙げられる。好ましくはエチレンまたはスチレンである。これらのモノマーは2種以上を用いても良い。また、2個以上の重合性不飽和基を有する架橋重合性モノマーの具体例としては、ジビニルベンゼン等が挙げられる。有機ポリマーの平均粒子径として好ましくは、5~1000μmであり、より好ましくは10~500μmである。細孔容量として好ましくは、0.1ml/g以上、より好ましくは0.3~10ml/gである。比表面積として好ましくは、10~1000m2/g、より好ましくは50~500m2/gである。これらの有機ポリマーは、乾燥し実質的に水分が除去されていることが好ましく、加熱処理により乾燥させたものが好ましい。加熱処理は通常、目視で水分を確認できない有機ポリマーについて温度30~400°Cで、好ましくは50~200°Cで、さらに好ましくは70~150°Cで実施される。その加熱時間は特に限定されるものではないが、好ましくは30分間~50時間、より好ましくは1時間~30時間である。さらに加熱中、例えば、乾燥した不活性ガス例えば、窒素またはアルゴン等を一定の流速で流通させる方法、あるいは、減圧する方法等も挙げられるが、その方法に限定されるものではない。a、b、cおよびdを接触させる順序としては特に限定されることはなく,以下の順序等が挙げられる。<1>aとbとの接触物と、cとを接触させて得られる接触物とdとを接触させる。<2>aとbとの接触物と、dとを接触させて得られる接触物とcとを接触させる。<3>aとcとの接触物と、bとを接触させて得られる接触物とdとを接触させる。<4>aとcとの接触物と、dとを接触させて得られる接触物とbとを接触させる。<5>aとdとの接触物と、bとを接触させて得られる接触物とcとを接触させる。<6>aとdとの接触物と、cとを接触させて得られる接触物とbとを接触させる。<7>bとcとの接触物と、aとを接触させて得られる接触物とdとを接触させる。<8>bとcとの接触物と、dとを接触させて得られる接触物とaとを接触させる。<9>bとdとの接触物と、aとを接触させて得られる接触物とcとを接触させる。<10>bとdとの接触物と、cとを接触させて得られる接触物とaとを接触させる。<11>cとdとの接触物と、aとを接触させて得られる接触物とbとを接触させる。<12>cとdとの接触物と、bとを接触させて得られる接触物とaとを接触させる。接触順序として好ましくは上記の<1>、<2>、<11>または<12>である。このような接触処理は不活性気体雰囲気下で実施するのが好ましい。処理温度は通常-100~300°Cであり、好ましくは-80~200°Cである。処理時間は通常1分間~200時間であり、好ましくは10分間~100時間である。また、このような処理は溶媒を用いてもよく、用いることなくこれらの化合物を直接処理してもよい。溶媒としては、その溶媒を使用するときに接触させる成分のそれぞれや接触させて得られる接触物と反応しない溶媒が通常用いられる。上述のように、段階的に各成分を接触させる場合には、例えば上記aと反応するような溶媒であっても、上記aと他の成分とが接触して得られた接触物はもはや該溶媒とは反応しないときがあり、そのようなときには、該接触物をひとつの成分とする接触操作の際の溶媒として該溶媒を用いることができる。以下に溶媒を例示するが、このように適宜使い分ければよい。使用され得る溶媒を例示すると、脂肪族炭化水素溶媒、芳香族炭化水素溶媒などの非極性溶媒、またはハロゲン化物溶媒、エーテル系溶媒、アルコール系溶媒、フェノール系溶媒、カルボニル系溶媒、リン酸誘導体、ニトリル系溶媒、ニトロ化合物、アミン系溶媒、硫黄化合物などの極性溶媒が挙げられる。具体例としてはブタン、ペンタン、ヘキサン、ヘプタン、オクタン、2,2,4-トリメチルペンタン、シクロヘキサン等の脂肪族炭化水素溶媒、ベンゼン、トルエン、キシレン等の芳香族炭化水素溶媒、ジクロロメタン、ジクロロジフルオロメタンクロロホルム、1,2-ジクロロエタン、1,2-ジブロモエタン、1,1,2-トリクロロ-1,2,2-トリフルオロエタン、テトラクロロエチレン、クロロベンゼン、ブロモベンゼン、o-ジクロロベンゼン等のハロゲン化物溶媒、ジメチルエーテル、ジエチルエーテル、ジイソプロピルエーテル、ジ-n-ブチルエーテル、メチル-tert-ブチル-エーテル、アニソール、1,4-ジオキサン、1,2-ジメトキシエタン、ビス2-メトキシエチルエーテル、テトラヒドロフラン、テトラヒドロピラン等のエーテル系溶媒、メタノール、エタノール、1-プロパノール、2-プロパノール、1-ブタノール、2-ブタノール、2-メチル-1-プロパノール、3-メチル-1-ブタノール、シクロヘキサノール、ベンジルアルコール、エチレングリコール、プロピレングリコール、2-メトキシエタノール、2-エトキシエタノール、ジエチレングリコール、トリエチレングリコール、グリセリン等のアルコール系溶媒、フェノール、p-クレゾール等のフェノール系溶媒、アセトン、エチルメチルケトン、シクロヘキサノン、無水酢酸、酢酸エチル、酢酸ブチル、炭酸エチレン、炭酸プロピレン、N,N-ジメチルホルムアミド、N,N-ジメチルアセトアミド、N-メチル-2-ピロリドン等のカルボニル系溶媒、ヘキサメチルリン酸トリアミド、リン酸トリエチル等のリン酸誘導体、アセトニトリル、プロピオニトリル、スクシノニトリル、ベンゾニトリル等のニトリル系溶媒、ニトロメタン、ニトロベンゼン等のニトロ化合物、ピリジン、ピペリジン、モルホリン等のアミン系溶媒、ジメチルスルホキシド、スルホラン等の硫黄化合物が挙げられる。a、bおよびcを接触させて得られる接触物eと、粒子dとを接触させる場合、つまり上記の<1>、<3>、<7>の場合において、接触物eを製造する際の溶媒s1としては、上記の脂肪族炭化水素溶媒、芳香族炭化水素溶媒またはエーテル系溶媒が好ましい。一方、接触物eと粒子dとを接触させる際の溶媒s2としては極性溶媒が好ましい。溶媒の極性を表す指標としては、ETN値C.Reichardt,SolventsandSolventsEffectsinOrganicChemistry,2nded.,VCHVerlag1988.等が知られており、0.8≧ETN≧0.1を満足する溶媒が特に好ましい。かかる極性溶媒を例示するとジクロロメタン、ジクロロジフルオロメタンクロロホルム、1,2-ジクロロエタン、1,2-ジブロモエタン、1,1,2-トリクロロ-1,2,2-トリフルオロエタン、テトラクロロエチレン、クロロベンゼン、ブロモベンゼン、o-ジクロロベンゼン、ジメチルエーテル、ジエチルエーテル、ジイソプロピルエーテル、ジ-n-ブチルエーテル、メチル-tert-ブチルエーテル、アニソール、1,4-ジオキサン、1,2-ジメトキシエタン、ビス2-メトキシエチルエーテル、テトラヒドロフラン、テトラヒドロピラン、メタノール、エタノール、1-プロパノール、2-プロパノール、1-ブタノール、2-ブタノール、2-メチル-1-プロパノール、3-メチル-1-ブタノール、シクロヘキサノール、ベンジルアルコール、エチレングリコール、プロピレングリコール、2-メトキシエタノール、2-エトキシエタノール、ジエチレングリコール、トリエチレングリコール、アセトン、エチルメチルケトン、シクロヘキサノン、無水酢酸、酢酸エチル、酢酸ブチル、炭酸エチレン、炭酸プロピレン、N,N-ジメチルホルムアミド、N,N-ジメチルアセトアミド、N-メチル-2-ピロリドン、ヘキサメチルリン酸トリアミド、リン酸トリエチル、アセトニトリル、プロピオニトリル、スクシノニトリル、ベンゾニトリル、ニトロメタン、ニトロベンゼン、エチレンジアミン、ピリジン、ピペリジン、モルホリン、ジメチルスルホキシド、スルホラン等が挙げられる。溶媒s2としてさらに好ましくはジメチルエーテル、ジエチルエーテル、ジイソプロピルエーテル、ジ-n-ブチルエーテル、メチル-tert-ブチルエーテル、アニソール、1,4-ジオキサン、1,2-ジメトキシエタン、ビス2-メトキシエチルエーテル、テトラヒドロフラン、テトラヒドロピラン、メタノール、エタノール、1-プロパノール、2-プロパノール、1-ブタノール、2-ブタノール、2-メチル-1-プロパノール、3-メチル-1-ブタノール、シクロヘキサノール、ベンジルアルコール、エチレングリコール、プロピレングリコール、2-メトキシエタノール、2-エトキシエタノール、ジエチレングリコールまたはトリエチレングリコールであり、特に好ましくはジ-n-ブチルエーテル、メチル-tert-ブチルエーテル、1,4-ジオキサン、テトラヒドロフラン、メタノール、エタノール、1-プロパノール、2-プロパノール、1-ブタノール、2-ブタノール、2-メチル-1-プロパノール、3-メチル-1-ブタノールまたはシクロヘキサノールであり、最も好ましくはテトラヒドロフラン、メタノール、エタノール、1-プロパノールまたは2-プロパノールである。また、前記溶媒s2としては、これら極性溶媒と炭化水素溶媒との混合溶媒を用いることもできる。炭化水素溶媒としては上に例示した脂肪族炭化水素溶媒や芳香族炭化水素溶媒が用いられる。極性溶媒と炭化水素溶媒との混合溶媒を具体的に例示すると、ヘキサン/メタノール混合溶媒、ヘキサン/エタノール混合溶媒、ヘキサン/1-プロパノール混合溶媒、ヘキサン/2-プロパノール混合溶媒、ヘプタン/メタノール混合溶媒、ヘプタン/エタノール混合溶媒、ヘプタン/1-プロパノール混合溶媒、ヘプタン/2-プロパノール混合溶媒、トルエン/メタノール混合溶媒、トルエン/エタノール混合溶媒、トルエン/1-プロパノール混合溶媒、トルエン/2-プロパノール混合溶媒、キシレン/メタノール混合溶媒、キシレン/エタノール混合溶媒、キシレン/1-プロパノール混合溶媒、キシレン/2-プロパノール混合溶媒等を例示することができる。好ましくはヘキサン/メタノール混合溶媒、ヘキサン/エタノール混合溶媒、ヘプタン/メタノール混合溶媒、ヘプタン/エタノール混合溶媒、トルエン/メタノール混合溶媒、トルエン/エタノール混合溶媒、キシレン/メタノール混合溶媒、キシレン/エタノール混合溶媒である。さらに好ましくはヘキサン/メタノール混合溶媒、ヘキサン/エタノール混合溶媒、トルエン/メタノール混合溶媒またはトルエン/エタノール混合溶媒である。最も好ましくはトルエン/エタノール混合溶媒である。トルエン/エタノール混合溶媒における、エタノール分率の好ましい範囲は10~50体積であり、さらに好ましくは15~30体積である。a、bおよびcを接触させて得られる接触物eと、dとを接触させる方法、つまり上記の<1>、<3>、<7>の場合において、溶媒s1および溶媒s2として、共に炭化水素溶媒を用いることもできるが、この場合a、bおよびcを接触させた後、得られた接触物eと粒子dとを接触させるまでの時間間隔は短い方が好ましい。時間間隔として好ましくは0~5時間であり、さらに好ましくは0~3時間であり、最も好ましくは0~1時間である。また、接触物eと粒子dとを接触させる際の温度は、通常-100°C~40°Cであり、好ましくは-20°C~200°Cであり、最も好ましくは-10°C~10°Cである。上記の<2>、<5>、<6>、<8>、<9>、<10>、<11>、<12>の場合、上記の非極性溶媒、極性溶媒いずれも使用することができるが、非極性溶媒がより好ましい。というのも、aとcとの接触物や、aとbとの接触物とcとが接触した接触物は一般的に非極性溶媒に対し溶解性が低いので、これら接触物が生成する時に反応系内にdが存在する場合、生成した接触物が非極性溶媒中に存在するよりdの表面に析出する方が安定であるため、より固定化されやすくなると考えられるため好ましい。上記a、b、c各化合物の使用量は特に制限はないが、各化合物の使用量のモル比率をa:b:c=1:y:zのモル比率とすると、yおよびzが下記式1を実質的に満足することが好ましい。|m-y-2z|≦11上記式1において、mはM1の原子価を表す。上記式1におけるyとして好ましくは0.01~1.99の数であり、より好ましくは0.10~1.80の数であり、さらに好ましくは0.20~1.50の数であり、最も好ましくは0.30~1.00の数であり、また上記式1におけるzの同様の好ましい範囲は、m、yおよび上記式1によって決定される。実際の各化合物の接触処理においては、仮に完全に上記式1を満足するよう各化合物の使用を企図しても、微妙に使用量は変動してしまうことがあり、また未反応で残存してしまう化合物の量等を考慮して適宜使用量を若干増減させることは通常行われることである。ここでいう式1を実質的に満足するとは、完全に上記式1を満足せずとも、上記式1を満足するモル比率で各化合物を接触させて得られるような目的物を得ようと企図する場合は含むことを意味する。改質された粒子Iの調製において、aに対して使用するdの量としては、aとdとの接触により得られる粒子に含まれるaに由来する典型金属原子が、得られる粒子1gに含まれる典型金属原子のモル数にして、0.1mmol以上となる量であることが好ましく、0.5~20mmolとなる量であることがより好ましいので、該範囲になるように適宜決めればよい。上記のような接触処理の後、反応をより進行させるため、加熱することも好ましく行われる。加熱に際しては、より高温とするためより沸点の高い溶媒を使用することが好ましく、そのために接触処理に用いた溶媒を他のより沸点の高い溶媒に置換してもよい。改質された粒子Iとしては、このような接触処理の結果、原料であるa、b、cおよび/またはdが未反応物として残存していてもよい。しかし、付加重合体粒子の形成を伴う重合に適用する場合、予め未反応物を除去する洗浄処理を行った方が好ましい。その際の溶媒は、接触時の溶媒と同一でも異なっていても良い。また、このような接触処理や洗浄処理の後、生成物から溶媒を留去し、その後25°C以上の温度で減圧下1時間~24時間乾燥を行うことが好ましい。より好ましくは40°C~200°Cの温度で1時間~24時間、さらに好ましくは60°C~200°Cの温度で1時間~24時間、特に好ましくは60°C~160°Cの温度で2時間~18時間、最も好ましくは80°C~160°Cの温度で4時間~18時間乾燥を行うことが好ましい。IIアルミノキサンeおよび粒子dを接触させて得られる改質された粒子。改質された粒子IIの調整に用いられるアルミノキサンeとしては、一般式{-AlE2-O-}bで示される構造を有する環状のアルミノキサンおよび/または一般式E3{-AlE3-O-}cAlE32で示される構造を有する線状のアルミノキサンが好ましく用いられる。但し、E1、E2、およびE3は、それぞれ炭化水素基であり、全てのE1、全てのE2および全てのE3は同じであっても異なっていても良い。Zは水素原子またはハロゲン原子を表し、全てのZは同じであっても異なっていても良い。aは0<a≦3を満足する数を、bは2以上の整数を、cは1以上の整数を表す。E1、E2、またはE3における炭化水素基としては、炭素数1~8の炭化水素基が好ましく、アルキル基がより好ましい。上記E2、E3の具体例としては、メチル基、エチル基、ノルマルプロピル基、イソプロピル基、ノルマルブチル基、イソブチル基、ノルマルペンチル基、ネオペンチル基等のアルキル基を例示することができる。bは2以上の整数であり、cは1以上の整数である。好ましくは、E2およびE3はメチル基、またはイソブチル基であり、bは2~40、cは1~40である。上記のアルミノキサンは各種の方法で作られる。その方法については特に制限はなく、公知の方法に準じて作ればよい。例えば、トリアルキルアルミニウム例えば、トリメチルアルミニウムなどを適当な有機溶媒ベンゼン、トルエン、脂肪族炭化水素などに溶かした溶液を水と接触させて作る。また、トリアルキルアルミニウム例えば、トリメチルアルミニウムなどに結晶水を含んでいる金属塩例えば、硫酸銅水和物などを接触させて作る方法が例示できる。このような方法で得られたアルミノキサンは通常、環状のアルミノキサンと線状のアルミノキサンとの混合物となっていると考えられる。アルミノキサンeと粒子dは任意の方法により接触させ改質された粒子IIを製造することができる。具体的には粒子dを溶媒中に分散させ、そこへアルミノキサンeを添加することにより製造される。この場合の溶媒は、上記記載のいずれの溶媒も用いることができ、アルミノキサンeと反応しないものが好ましく、アルミノキサンeを溶解させる溶媒がより好ましい。具体的にはベンゼンや、トルエン、キシレンなどの芳香族炭化水素溶媒またはヘキサン、ヘプタン、オクタンなどの脂肪族炭化水素溶媒が好ましく、トルエンまたはキシレンが更に好ましい。接触させる温度、時間は任意に取ることが出来るが、温度は通常-100°C~200°C、好ましくは-50°C~150°C、更に好ましくは-20°C~120°Cである。特に反応初期は発熱を抑えるために低温で反応させるのが好ましい。接触させる量は、任意に選ぶことが出来るが、粒子dの単位グラム当たりアルミノキサンeをアルミニウム原子換算で通常0.01~100mmol、好ましくは0.1~20mmol、更に好ましくは1~10mmolである。上記Iまたは上記IIの改質された粒子を活性化用助触媒成分として用いる場合、有機アルミニウム化合物を併用することが好ましい。即ち、本発明のより好ましい付加重合用触媒として、上記の本発明の遷移金属化合物からなる付加重合用触媒成分A、上記Iまたは上記IIの改質された粒子Dおよび有機アルミニウム化合物Eを接触させて得られる付加重合用触媒が挙げられる。E有機アルミニウム化合物前記成分E有機アルミニウム化合物としては、公知の有機アルミニウム化合物が使用できる。好ましくは、下記一般式[7]で示される有機アルミニウム化合物である。R4cAlY3c[7]式中、R4は炭化水素基を表し、全てのR4は同一であっても異なっていてもよい。Yは水素原子、ハロゲン原子、アルコキシ基、アラルキルオキシ基またはアリールオキシ基を表し、全てのYは同一であっても異なっていてもよい。cは0<c≦3を満足する数を表す。有機アルミニウム化合物を表す一般式[7]におけるR4として好ましくは炭素原子数1~24の炭化水素基であり、より好ましくは炭素原子数1~24のアルキル基である。具体例としては、メチル基、エチル基、ノルマルプロピル基、ノルマルブチル基、イソブチル基、ノルマルヘキシル基、2-メチルヘキシル基、ノルマルオクチル基等が挙げられ、好ましくはエチル基、ノルマルブチル基、イソブチル基、ノルマルヘキシル基またはノルマルオクチル基である。また、Yがハロゲン原子である場合の具体例としては、フッ素原子、塩素原子、臭素原子、ヨウ素原子が挙げられ、好ましくは塩素原子である。Yにおけるアルコキシ基としては炭素原子数1~24のアルコキシ基が好ましく、具体例としては、例えばメトキシ基、エトキシ基、n-プロポキシ基、イソプロポキシ基、n-ブトキシ基、sec-ブトキシ基、t-ブトキシ基、n-ペントキシ基、ネオペントキシ基、n-ヘキソキシ基、n-オクトキシ基、n-ドデソキシ基、n-ペンタデソキシ基、n-イコソキシ基などが挙げられ、好ましくはメトキシ基、エトキシ基またはt-ブトキシ基である。Yにおけるアリールオキシ基としては炭素原子数6~24のアリールオキシ基が好ましく、具体例としては、例えばフェノキシ基、2-メチルフェノキシ基、3-メチルフェノキシ基、4-メチルフェノキシ基、2,3-ジメチルフェノキシ基、2,4-ジメチルフェノキシ基、2,5-ジメチルフェノキシ基、2,6-ジメチルフェノキシ基、3,4-ジメチルフェノキシ基、3,5-ジメチルフェノキシ基、2,3,4-トリメチルフェノキシ基、2,3,5-トリメチルフェノキシ基、2,3,6-トリメチルフェノキシ基、2,4,5-トリメチルフェノキシ基、2,4,6-トリメチルフェノキシ基、3,4,5-トリメチルフェノキシ基、2,3,4,5-テトラメチルフェノキシ基、2,3,4,6-テトラメチルフェノキシ基、2,3,5,6-テトラメチルフェノキシ基、ペンタメチルフェノキシ基、エチルフェノキシ基、n-プロピルフェノキシ基、イソプロピルフェノキシ基、n-ブチルフェノキシ基、sec-ブチルフェノキシ基、tert-ブチルフェノキシ基、n-ヘキシルフェノキシ基、n-オクチルフェノキシ基、n-デシルフェノキシ基、n-テトラデシルフェノキシ基、ナフトキシ基、アントラセノキシ基などが挙げられる。Yにおけるアラルキルオキシ基としては炭素原子数7~24のアラルキルオキシ基が好ましく、具体例としては、例えばベンジルオキシ基、2-メチルフェニルメトキシ基、3-メチルフェニルメトキシ基、4-メチルフェニルメトキシ基、2,3-ジメチルフェニルメトキシ基、2,4-ジメチルフェニルメトキシ基、2,5-ジメチルフェニルメトキシ基、2,6-ジメチルフェニルメトキシ基、3,4-ジメチルフェニルメトキシ基、3,5-ジメチルフェニルメトキシ基、2,3,4-トリメチルフェニルメトキシ基、2,3,5-トリメチルフェニルメトキシ基、2,3,6-トリメチルフェニルメトキシ基、2,4,5-トリメチルフェニルメトキシ基、2,4,6-トリメチルフェニルメトキシ基、3,4,5-トリメチルフェニルメトキシ基、2,3,4,5-テトラメチルフェニルメトキシ基、2,3,5,6-テトラメチルフェニルメトキシ基、ペンタメチルフェニルメトキシ基、エチルフェニルメトキシ基、n-プロピルフェニルメトキシ基、イソプロピルフェニルメトキシ基、n-ブチルフェニルメトキシ基、sec-ブチルフェニルメトキシ基、tert-ブチルフェニルメトキシ基、n-ヘキシルフェニルメトキシ基、n-オクチルフェニルメトキシ基、n-デシルフェニルメトキシ基、n-テトラデシルフェニルメトキシ基、ナフチルメトキシ基、アントラセニルメトキシ基などが挙げられ、好ましくはベンジルオキシ基である。一般式[7]で表される有機アルミニウム化合物の具体例としては、トリメチルアルミニウム、トリエチルアルミニウム、トリノルマルプロピルアルミニウム、トリノルマルブチルアルミニウム、トリイソブチルアルミニウム、トリノルマルヘキシルアルミニウム、トリノルマルオクチルアルミニウム等のトリアルキルアルミニウム;ジメチルアルミニウムクロライド、ジエチルアルミニウムクロライド、ジノルマルプロピルアルミニウムクロライド、ジノルマルブチルアルミニウムクロライド、ジイソブチルアルミニウムクロライド、ジノルマルヘキシルアルミニウムクロライド等のジアルキルアルミニウムクロライド;メチルアルミニウムジクロライド、エチルアルミニウムジクロライド、ノルマルプロピルアルミニウムジクロライド、ノルマルブチルアルミニウムジクロライド、イソブチルアルミニウムジクロライド、ノルマルヘキシルアルミニウムジクロライド等のアルキルアルミニウムジクロライド;ジメチルアルミニウムハイドライド、ジエチルアルミニウムハイドライド、ジノルマルプロピルアルミニウムハイドライド、ジノルマルブチルアルミニウムハイドライド、ジイソブチルアルミニウムハイドライド、ジノルマルヘキシルアルミニウムハイドライド等のジアルキルアルミニウムハイドライド;トリメトキシアルミニウム、トリエトキシアルミニウム、トリt-ブトキシアルミニウム等のトリアルコキシアルミニウム;メチルジメトキシアルミニウム、メチルジエトキシアルミニウム、メチルジ-t-ブトキシアルミニウム等のアルキルジアルコキシアルミニウム;ジメチルメトキシアルミニウム、ジメチルエトキシアルミニウム、ジメチルt-ブトキシアルミニウム等のジアルキルアルコキシアルミニウム;トリフェノキシアルミニウム、トリス2,6-ジイソプロピルフェノキシアルミニウム、トリス2,6-ジフェニルフェノキシアルミニウム等のトリアリールオキシアルミニウム;メチルジフェノキシアルミニウム、メチルビス2,6-ジイソプロピルフェノキシアルミニウム、メチルビス2,6-ジフェニルフェノキシアルミニウム等のアルキルジアリールオキシアルミニウム;ジメチルフェノキシアルミニウム、ジメチル2,6-ジイソプロピルフェノキシアルミニウム、ジメチル2,6-ジフェニルフェノキシアルミニウム等のジアルキルアリールオキシアルミニウム等を例示することができる。これらの内、好ましくはトリアルキルアルミニウムであり、さらに好ましくはトリメチルアルミニウム、トリエチルアルミニウム、トリノルマルブチルアルミニウム、トリイソブチルアルミニウム、トリノルマルヘキシルアルミニウムまたはトリノルマルオクチルアルミニウムであり、特に好ましくはトリイソブチルアルミニウムまたはトリノルマルオクチルアルミニウムである。これらの有機アルミニウム化合物は一種類のみを用いても、二種類以上を組み合わせて用いてもよい。成分Aの使用量は、成分D1gに対し通常1×106~1×103molであり、好ましくは5×106~5×104molである。また成分Eの使用量は、成分A遷移金属化合物の遷移金属原子に対する成分E有機アルミニウム化合物のアルミニウム原子のモル比E/Aとして、0.01~10,000であることが好ましく、0.1~5,000であることがより好ましく、1~2,000であることが最も好ましい。かかる付加重合用触媒としては、成分Aおよび成分D、場合によってはさらに成分Eを予め接触させて得られた反応物を用いてもよく、重合反応装置中に別々に投入して用いてもよい。成分A、DおよびEを用いる場合には、それらの内の任意の2つの成分を予め接触させて、その後もう一つの成分を接触させてもよい。各触媒成分を反応器に供給する方法としては、特に制限されるものではない。各成分を固体状態で供給する方法、水分や酸素等の触媒成分を失活させる成分を十分に取り除いた炭化水素溶媒に溶解させた溶液状態、または懸濁もしくはスラリー化させた状態で供給する方法等が挙げられる。各触媒成分を溶液状態、または懸濁もしくはスラリー化させた状態で供給する場合、成分Dの濃度は、通常0.01~1000g/リットル、好ましくは0.1~500g/リットルである。成分Eの濃度は、Al原子換算で通常0.0001~100モル/リットル、好ましくは0.01~10モル/リットルである。成分Aの濃度は、遷移金属原子換算で通常0.0001~1000ミリモル/リットル、好ましくは0.01~50ミリモル/リットルである。重合方法も特に限定されるものではなく、ガス状のモノマー中での気相重合、溶媒を使用する溶液重合、スラリー重合等が可能である。溶液重合、またはスラリー重合に用いる溶媒としては、ブタン、ペンタン、ヘキサン、ヘプタン、オクタン等の脂肪族炭化水素溶媒、ベンゼン、トルエン等の芳香族炭化水素溶媒、またはメチレンクロライド等のハロゲン化炭化水素溶媒が挙げられ、あるいはオレフィン自身を溶媒に用いるバルク重合ことも可能である。重合方法は、回分式重合、連続式重合のいずれでも可能であり、さらに重合を反応条件の異なる2段階以上に分けて行っても良い。重合時間は、一般に、目的とするオレフィン重合体の種類、反応装置により適宜決定されるが、1分間~20時間の範囲を取ることができる。スラリー重合は、公知のスラリー重合方法、重合条件に従って行えばよいが、それらに限定される事はない。スラリー法における好ましい重合方法として、モノマーおよびコモノマー、供給物、稀釈剤などを必要に応じて連続的に添加し、かつ、ポリマー生成物を連続的または少なくとも周期的に取出す連続式反応器が含まれる。反応器としては、ループ反応器を使用する方法、反応器が異なったり、反応条件が異なる複数の攪拌反応器を直列または並列またはこれらの組合せなどが挙げられる。稀釈剤としては、例えばパラフィン、シクロパラフィンまたは芳香族炭化水素のような不活性稀釈剤媒質を用いることができる。重合反応器または反応帯域の温度は、通常約0°C~約150°C、好ましくは30°C~100°Cの範囲をとることができる。圧力は通常約0.1MPa~約10MPaに変化させることができ、好ましくは0.5MPa~5MPaである。触媒を懸濁状態に保持し、媒質および少なくとも一部のモノマーおよびコモノマーを液相に維持し、モノマーおよびコモノマーを接触させることができる圧力をとることができる。従って、媒質、温度、および圧力は、付加重合体が固体粒子として生成され、その形態で回収されるように選択すればよい。付加重合体の分子量は反応帯域の温度の調節、水素の導入等、公知の各種の手段によって制御することができる。各触媒成分、モノマーおよびコモノマーは、公知の任意の方法によって、任意の順序で反応器、または反応帯域に添加できる。例えば、各触媒成分、モノマーおよびコモノマーを反応帯域に同時に添加する方法、逐次に添加する方法等を用いることができる。所望ならば、各触媒成分はモノマーおよびコモノマーと接触させる前に、不活性雰囲気中において予備接触させることができる。気相重合は、公知の気相重合方法、重合条件に従って行えばよいが、それらに限定されることはない。気相重合反応装置としては、流動層型反応槽、好ましくは、拡大部を有する流動層型反応槽が用いられる。反応槽内に攪拌翼が設置された反応装置でも何ら問題はない。各成分を重合槽に供給する方法としては通常、窒素、アルゴン等の不活性ガス、水素、エチレン等を用いて、水分のない状態で供給する、あるいは溶媒に溶解または稀釈して、溶液またはスラリー状態で供給する等の方法を用いることができる。各触媒成分は個別に供給してもよいし、任意の成分を任意の順序にあらかじめ接触させて供給してもよい。重合条件として、温度は重合体が溶融する温度未満、好ましくは0°C~150°C、特に好ましくは30°C~100°Cの範囲である。さらに最終製品の溶融流動性を調節する目的で、水素を分子量調節剤として添加しても構わない。また、重合に際して、混合ガス中に不活性ガスを共存させてもよい。本発明においては、このような重合本重合の実施前に以下に述べる予備重合を行ってもかまわない。予備重合は、上記の本発明の遷移金属化合物からなる付加重合用触媒成分Aおよび上記の改質された粒子Dの存在下、あるいはさらに有機アルミニウム化合物Eの存在下、少量のオレフィンを供給して実施され、スラリー状態で行うのが好ましい。スラリー化するのに用いる溶媒としては、プロパン、ブタン、イソブタン、ペンタン、イソペンタン、ヘキサン、ヘプタン、オクタン、シクロヘキサン、ベンゼン、トルエンのような不活性炭化水素を挙げることができる。また、スラリー化するに際し、不活性炭化水素溶媒の一部または全部に変えて液状のオレフィンを用いることができる。予備重合時の有機アルミニウム化合物Eの使用量は、付加重合用触媒成分A1モル当たり、0.5~700モルのごとく広範囲に選ぶことができるが、0.8~500モルが好ましく、1~200モルが特に好ましい。また、予備重合されるオレフィンの量は、改質された粒子1g当たり通常0.01~1000g、好ましくは0.05~500g、特に好ましくは0.1~200gである。予備重合を行う際のスラリー濃度は、0.1~50g-改質された粒子/リットル-溶媒が好ましく、特に0.5~20g-改質された粒子/リットル-溶媒が好ましい。予備重合温度は、-20°C~100°Cが好ましく、特に0°C~80°Cが好ましい。また、予備重合中の気相部でのオレフィンの分圧は、0.001MPa~2MPaが好ましく、特に0.01MPa~1MPaが好ましいが、予備重合の圧力、温度において液状であるオレフィンについては、この限りではない。さらに、予備重合時間に特に制限はないが、通常2分間から15時間が好適である。予備重合を実施する際、付加重合用触媒成分A、改質された粒子D、有機アルミニウム化合物E、オレフィンを供給する方法としては、付加重合用触媒成分Aと、改質された粒子Dとを接触させておいた後、あるいは必要に応じて有機アルミニウム化合物Eをも接触させておいた後オレフィンを供給する方法、付加重合用触媒成分A、改質された粒子Dおよびオレフィンを接触させておいた後、有機アルミニウム化合物Eを供給する方法、オレフィン存在下、有機アルミニウム化合物Eおよび付加重合用触媒成分Aを接触させた後、改質された粒子Dを供給する方法などのいずれの方法を用いても良いが、改質された粒子Dと有機アルミニウム化合物Eとを接触させる際にはオレフィンが予め存在している方が好ましい。また、オレフィンの供給方法としては、重合槽内が所定の圧力になるように保持しながら順次オレフィンを供給する方法、或いは所定のオレフィン量を最初にすべて供給する方法のいずれの方法を用いても良い。また、得られる重合体の分子量を調節するために水素等の連鎖移動剤を添加することも可能である。本発明においては、このようにして予備重合して得られたものについて、触媒成分として、あるいは触媒として使用する。本発明に係る予備重合済の触媒成分は、付加重合用触媒成分Aおよび改質された粒子Dを接触させて得られる一次触媒の存在下に、オレフィンを予備重合して得られる予備重合済付加重合用触媒成分、あるいは、付加重合用触媒成分A、改質された粒子D、並びに有機アルミニウム化合物Eを接触させて得られる一次触媒の存在下に、オレフィンを予備重合して得られる予備重合済付加重合用触媒成分である。また本発明に係る予備重合済の触媒は、上記の付加重合用触媒成分Aおよび改質された粒子Dを接触させて得られる一次触媒の存在下に、オレフィンを予備重合して得られる付加重合用触媒、あるいは、上記の付加重合用触媒成分A、改質された粒子D、並びに有機アルミニウム化合物Eを接触させて得られる一次触媒の存在下に、オレフィンを予備重合して得られる付加重合用触媒である。本発明に係る該予備重合済付加重合用触媒成分を用いる触媒は、該予備重合済付加重合用触媒成分、並びに有機アルミニウム化合物Eを接触させて得られる付加重合用触媒である。重合に使用するモノマーとしては、炭素原子数2~20のオレフィン、ジオレフィン、環状オレフィン、アルケニル芳香族炭化水素、極性モノマー等を挙げることができ、同時に2種以上のモノマーを用いることもできる。これらの具体例としては、エチレン、プロピレン、1-ブテン、1-ペンテン、4-メチル-1-ペンテン、5-メチル-1-ヘキセン、1-ヘキセン、1-ヘプテン、1-オクテン、1-ノネン、1-デセン等のオレフィン;1,5-ヘキサジエン、1,4-ヘキサジエン、1,4-ペンタジエン、1,7-オクタジエン、1,8-ノナジエン、1,9-デカジエン、4-メチル-1,4-ヘキサジエン、5-メチル-1,4-ヘキサジエン、7-メチル-1,6-オクタジエン、5-エチリデン-2-ノルボルネン、ジシクロペンタジエン、5-ビニル-2-ノルボルネン、5-メチル-2-ノルボルネン、ノルボルナジエン、5-メチレン-2-ノルボルネン、1,5-シクロオクタジエン、5,8-エンドメチレンヘキサヒドロナフタレン、1,3-ブタジエン、イソプレン、1,3-ヘキサジエン、1,3-オクタジエン、1,3-シクロオクタジエン、1,3-シクロヘキサジエン等のジオレフィン;ノルボルネン、5-メチルノルボルネン、5-エチルノルボルネン、5-ブチルノルボルネン、5-フェニルノルボルネン、5-ベンジルノルボルネン、テトラシクロドデセン、トリシクロデセン、トリシクロウンデセン、ペンタシクロペンタデセン、ペンタシクロヘキサデセン、8-メチルテトラシクロドデセン、8-エチルテトラシクロドデセン、5-アセチルノルボルネン、5-アセチルオキシノルボルネン、5-メトキシカルボニルノルボルネン、5-エトキシカルボニルノルボルネン、5-メチル-5-メトキシカルボニルノルボルネン、5-シアノノルボルネン、8-メトキシカルボニルテトラシクロドデセン、8-メチル-8-テトラシクロドデセン、8-シアノテトラシクロドデセン等の環状オレフィン;スチレン、2-フェニルプロピレン、2-フェニルブテン、3-フェニルプロピレン等のアルケニルベンゼン、p-メチルスチレン、m-メチルスチレン、o-メチルスチレン、p-エチルスチレン、m-エチルスチレン、o-エチルスチレン、2,4-ジメチルスチレン、2,5-ジメチルスチレン、3,4-ジメチルスチレン、3,5-ジメチルスチレン、3-メチル-5-エチルスチレン、p-第3級ブチルスチレン、p-第2級ブチルスチレンなどのアルキルスチレン、ジビニルベンゼン等のビスアルケニルベンゼン、1-ビニルナフタレン等のアルケニルナフタレン等のアルケニル芳香族炭化水素;アクリル酸、メタクリル酸、フマル酸、無水マレイン酸、イタコン酸、無水イタコン酸、ビシクロ2,2,1-5-ヘプテン-2,3-ジカルボン酸等のα,β-不飽和カルボン酸、およびそのナトリウム、カリウム、リチウム、亜鉛、マグネシウム、カルシウム等の金属塩、アクリル酸メチル、アクリル酸エチル、アクリル酸n-プロピル、アクリル酸イソプロピル、アクリル酸t-ブチル、アクリル酸2-エチルヘキシル、メタクリル酸メチル、メタクリル酸エチル、メタクリル酸n-プロピル、メタクリル酸イソプロピル、メタクリル酸n-ブチル、メタクリル酸イソブチル等のα,β-不飽和カルボン酸エステル、マレイン酸、イタコン酸等の不飽和ジカルボン酸、酢酸ビニル、プロピオン酸ビニル、カプロン酸ビニル、カプリン酸ビニル、ラウリン酸ビニル、ステアリン酸ビニル、トリフルオロ酢酸ビニル等のビニルエステル、アクリル酸グリシジル、メタクリル酸グリシジル、イタコン酸モノグリシジルエステル等の不飽和カルボン酸グリシジルエステル等の極性モノマーなどが挙げられる。本発明は、これらのモノマーの単独重合または共重合に適用される。共重合体を構成するモノマーの具体例としては、エチレンとプロピレン、エチレンと1-ブテン、エチレンと1-ヘキセン、エチレンと1-オクテン、プロピレンと1-ブテン等が例示されるが、本発明はこれらに限定されるべきものではない。本発明の付加重合用触媒はオレフィン重合用触媒として特に好適であり、オレフィン重合体の製造方法に好適に用いられる。かかるオレフィン重合体として特に好ましくはエチレンとα-オレフィンとの共重合体であり、中でもポリエチレン結晶構造を有するエチレンとα-オレフィンとの共重合体が好ましい。ここでいうα-オレフィンとして好ましくは、炭素原子数3~8のα-オレフィンであり、具体的には1-ブテン、1-ヘキセン、1-オクテンなどが挙げられる。以下、実施例および比較例によって本発明をさらに詳細に説明するが、本発明はこれらに限定されるものではない。実施例中の各項目の測定値は、下記の方法で測定した。1共重合体におけるα-オレフィンから誘導される繰り返し単位の含有量は、赤外分光光度計日本分光工業社製FT-IR7300を用い、エチレンとα-オレフィンの特性吸収より検量線を用いて求め、炭素原子1000個当たりの短鎖分岐数SCBとして表した。2極限粘度=[η]:ウベローデ型粘度計を用い、135°Cでテトラリン溶液中で測定した単位:dl/g。3メルトフローレート=MFR:JISK7210-1995に規定された方法に従い、190°Cにて荷重21.18N2.16kgで測定したメルトフローレート値である単位:g/10分。4スウェル比=SR:MFR測定時に得られたストランド径をダイの内径である2.095mmで除した値である。5メルトフローレート比=MFRR:JISK7210-1995に規定された方法に従い、190°C、荷重211.82N21.60kgで測定されたメルトフローレート値を、荷重21.18N2.16kgで測定されたメルトフローレート値MFRで除した値である。上記メルトフローレート測定についてはすべて、予め酸化防止剤を1000ppm配合した重合体を用いた。6分子量および分子量分布ゲルパーミエーションクロマトグラフィーGPCにより、下記の条件で測定した。検量線は標準ポリスチレンを用いて作成した。分子量分布は重量平均分子量Mwと数平均分子量Mnとの比Mw/Mnで評価した。機種:ミリポアウオーターズ社製150C型カラム:TSK-GELGMH6-HT7.5×300×3本測定温度:140°C溶媒:オルトジクロロベンゼン、測定濃度:5mg/5ml7元素分析Zn:試料を硫酸水溶液1Mに投じたのち超音波をあてて金属成分を抽出した。得られた液体部分についてICP発光分析法により定量した。F:酸素を充填させたフラスコ中で試料を燃焼させて生じた燃焼ガスを水酸化ナトリウム水溶液10に吸収させ、得られた当該水溶液についてイオン電極法を用いて定量した。8メルトテンションMT:東洋精機製作所製メルトテンションテスターを用い、150°C、降下速度5.5mm/分のピストンで、径2.09mmφ、長さ8mmのオリフィスから押出された溶融樹脂を、10~40rpm/分の範囲の巻取り上昇速度で測定した単位:g。このメルトテンションMTの値が大きいほど、溶融張力が高いことを示す。[実施例1]1窒素置換した5リットルの四つ口フラスコに、テトラヒドロフラン2リットル、ジエチル亜鉛のヘキサン溶液2M1.35リットル2.7molを入れ、-50°Cに冷却した。これに、ペンタフルオロフェノール251.5g1.37molをテトラヒドロフラン390mlに溶解させた溶液を25分間で滴下した。滴下終了後、室温まで徐々に温度を上げ、3時間攪拌を行った。その後、45°Cに加熱し、1時間攪拌した。氷浴で20°Cまで温度を下げ、H2O37.72g2.09molを1.4時間で滴下した。その結果、黄色透明液状物と、黄色ゲル状物に分かれた。滴下終了後、2時間攪拌を行い、40°Cに加熱をしてから、さらに1時間攪拌を行った。室温で、終夜静置した後、黄色透明液状物のうちの72重量と、黄色ゲル状物の全量を、それぞれ窒素置換した別々のフラスコにわけ取り、それぞれ揮発性成分を留去し、減圧下、120°Cで8時間乾燥を行った。その後、黄色透明液状物由来の固形物を、テトラヒドロフラン3リットルに溶解させ、これを、黄色ゲル状物由来の固形物が入った5リットルのフラスコに移した。室温で、69時間静置した後、120°Cで8時間、減圧乾燥を行った。その結果、固体生成物374gを得た。2改質された粒子の製造窒素置換した5リットルの四つ口フラスコに、上記実施例11で合成した固体生成物374g、テトラヒドロフラン3リットルを入れ、攪拌を行った。これに窒素流通下で300°Cにおいて加熱処理したシリカデビソン社製Sylopol948;平均粒子径=61μm;細孔容量=1.61ml/g;比表面積=296m2/g282gを入れた。40°Cに加熱し、2時間攪拌を行った後、固体成分を沈降させ、上層のスラリー部分を取り除いた。洗浄操作として、これに、テトラヒドロフラン3リットルを加え、攪拌を行った後、固体成分を沈降させ、上層のスラリー部分を取り除いた。以上の洗浄操作を計5回繰り返した。グラスフィルターで液体成分を取り除いた後、減圧下、120°Cで8時間乾燥を行うことにより、改質された粒子452gを得た。3重合減圧乾燥後、アルゴンで置換した内容積3リットルの撹拌機付きオートクレーブ内を真空にし、水素をその分圧が0.001MPaになるように加え、ブタンを680g、1-ブテンを70g仕込み、70°Cまで昇温した。その後、エチレンを、その分圧が1.6MPaになるように加え系内を安定させた。ガスクロマトグラフィー分析の結果、系内のガス組成は、水素=0.06mol、1-ブテン=3.22molであった。これに、濃度を1mmol/mlに調整したトリイソブチルアルミニウムのヘプタン溶液0.9mlを投入した。次に、濃度を1μmol/mlに調整したラセミ-エチレンビス1-インデニルハフニウムジクロライドのトルエン溶液0.20mlと、濃度を2μmol/mlに調整したビスn-ブチルシクロペンタジエニルジルコニウムジクロライドのトルエン溶液0.60mlを投入し、続いて上記実施例12で得られた改質された粒子14.6mgを固体触媒成分として投入した。全圧を一定に保つようにエチレンガスをフィードしながら70°Cで、60分間重合を行った。その結果、粒子性状の良好なオレフィン重合体38gが得られた。全遷移金属原子当たりの重合活性は2.7×107g/mol遷移金属原子/時間で、固体触媒成分当りの重合活性は2600g/g固体触媒成分/時間であった。また、得られたオレフィン重合体はSCB=13.7、MFR=1.15、MFRR=21、[η]=1.49、MT=19.5であった。[実施例2]1重合減圧乾燥後、アルゴンで置換した内容積3リットルの撹拌機付きオートクレーブ内を真空にし、水素をその分圧が0.002MPaになるように加え、ブタンを680g、1-ブテンを70g仕込み、70°Cまで昇温した。その後、エチレンを、その分圧が1.6MPaになるように加え系内を安定させた。ガスクロマトグラフィー分析の結果、系内のガス組成は、水素=0.08mol、1-ブテン=3.97molであった。これに、濃度を1mmol/mlに調整したトリイソブチルアルミニウムのヘプタン溶液0.9mlを投入した。次に、濃度を1μmol/mlに調整したラセミ-エチレンビス1-インデニルハフニウムジクロライドのトルエン溶液0.10mlと、濃度を2μmol/mlに調整したビスn-ブチルシクロペンタジエニルジルコニウムジクロライドのトルエン溶液0.40mlを投入し、続いて上記実施例12で得られた改質された粒子13.2mgを固体触媒成分として投入した。全圧を一定に保つようにエチレンガスをフィードしながら70°Cで、60分間重合を行った。その結果、粒子性状の良好なオレフィン重合体33gが得られた。全遷移金属原子当たりの重合活性は3.7×107g/mol遷移金属原子/時間で、固体触媒成分当りの重合活性は2500g/g固体触媒成分/時間であった。また、得られたオレフィン重合体はSCB=13.9、MFR=8.41、MFRR=19、Mw=5.86×104、Mw/Mn=1.85、[η]=1.15、MT=3.9であった。[参考例1]1重合減圧乾燥後、アルゴンで置換した内容積3リットルの撹拌機付きオートクレーブ内を真空にし、水素をその分圧が0.012MPaになるように加え、ブタンを700g、1-ブテンを50g仕込み、70°Cまで昇温した。その後、エチレンを、その分圧が1.6MPaになるように加え系内を安定させた。ガスクロマトグラフィー分析の結果、系内のガス組成は、水素=0.66mol、1-ブテン=2.23molであった。これに、濃度を1mmol/mlに調整したトリイソブチルアルミニウムのヘプタン溶液0.9mlを投入した。次に、濃度を2μmol/mlに調整したラセミ-エチレンビス1-インデニルジルコニウムジクロライドのトルエン溶液0.25mlを投入し、続いて上記実施例12で得られた改質された粒子15.0mgを固体触媒成分として投入した。全圧を一定に保つように水素を0.31mol含有したエチレンと水素との混合ガスをフィードしながら70°Cで、60分間重合を行った。その結果、粒子性状の良好なオレフィン重合体68gが得られた。全ジルコニウム原子当たりの重合活性は1.4×108g/molZr/時間で、固体触媒成分当りの重合活性は4500g/g固体触媒成分/時間であった。また、得られたオレフィン重合体はSCB=13.7、MFR=1.53、MFRR=48、SR=1.29、Mw=1.03×105、Mw/Mn=4.00、[η]=1.35、MT=3.4であった。[参考例2]1重合減圧乾燥後、アルゴンで置換した内容積3リットルの撹拌機付きオートクレーブ内を真空にし、水素をその分圧が0.020MPaになるように加え、ブタンを700g、1-ブテンを50g仕込み、70°Cまで昇温した。その後、エチレンを、その分圧が1.6MPaになるように加え系内を安定させた。ガスクロマトグラフィー分析の結果、系内のガス組成は、水素=1.00mol、1-ブテン=2.11molであった。これに、濃度を1mmol/mlに調整したトリイソブチルアルミニウムのヘプタン溶液0.9mlを投入した。次に、濃度を2μmol/mlに調整したラセミ-エチレンビス1-インデニルジルコニウムジクロライドのトルエン溶液0.25mlを投入し、続いて上記実施例12で得られた改質された粒子15.4mgを固体触媒成分として投入した。全圧を一定に保つように水素を0.31mol含有したエチレンと水素との混合ガスをフィードしながら70°Cで、60分間重合を行った。その結果、粒子性状の良好なオレフィン重合体50gが得られた。全ジルコニウム原子当たりの重合活性は1.0×108g/molZr/時間で、固体触媒成分当りの重合活性は3300g/g固体触媒成分/時間であった。また、得られたオレフィン重合体はSCB=13.1、MFR=4.06、MFRR=42、SR=1.38、Mw=8.05×104、Mw/Mn=4.24、[η]=1.14、MT=2.0であった。"